【事件の表示】
　特願２０１６−１１９９３４「ナノ粒子と、アルキレンオキシド繰り返し単位を有するモノマーとを含むミクロ構造化フィルム」拒絶査定不服審判事件〔平成２８年１１月１０日出願公開、特開２０１６−１９１９３１〕について、次のとおり審決する。
【結　論】
　本件審判の請求は、成り立たない。
【理　由】
第１　手続等の経緯
　特願２０１６−１１９９３４号（以下「本件出願」という。）は、２０１３年（平成２５年）８月２２日（パリ条約による優先権主張外国庁受理　２０１２年（平成２４年）９月２０日　米国）を国際出願日とする特願２０１５−５３３０７４号の一部を、平成２８年６月１６日に新たな特許出願としたものであって、その手続等の経緯は、概略、以下のとおりである。
平成２８年　８月１６日付け：手続補正書
平成２９年　８月１６日付け：拒絶理由通知書
平成３０年　２月１９日付け：意見書、手続補正書
平成３０年　３月　７日付け：拒絶査定（以下「原査定」という。）
平成３０年　７月１２日付け：審判請求書
平成３０年　８月　３日付け：拒絶理由通知書（以下「当審拒絶理由通知書」という。）
平成３１年　２月　７日付け：意見書、手続補正書
第２　当審拒絶理由通知書において通知した拒絶の理由の概要
　当審拒絶理由通知書で通知した拒絶の理由は、概略、本件出願の請求項１−１１に係る発明は、その優先権主張の日（以下「本件優先日」という。）前に日本国内において、頒布された刊行物に記載された発明及び周知技術に基づいて、本件優先日前にその発明の属する技術の分野における通常の知識を有する者（以下「当業者」という。）が容易に発明をすることができたものであるから、特許法第２９条第２項の規定により特許を受けることができない、というものである。
＜引用文献等一覧＞  
引用文献１：特表２００８−５３０３４６号公報 
引用文献２：特開２０１１−２２１４９２号公報 
引用文献３：特開２０１１−１８６２０８号公報 
引用文献４：特開平７−１２５４４９号公報 
引用文献５：特開２０１１−２０７０４７号公報 
引用文献６：特開２００３−１４７０３３号公報 
引用文献７：特表２００９−５４１８０８号公報 
引用文献８：国際公開第２０１０／１１３６００号 
引用文献９：特表２００８−５３３５２５号公報 
（当合議体注：
１）引用文献１及び９は、請求項１−１１に係る発明を当業者が容易に発明をすることができたことの論理付けにおける主引用発明が記載されたものである。
２）引用文献２は、請求項１−１１に係る発明を当業者が容易に発明をすることができたことの論理付けにおける副引用発明が記載されたものである。
３）引用文献８は、請求項７及び８に係る発明を当業者が容易に発明をすることができたことの論理付けにおける副引用発明が記載されたものである。
４）引用文献３−７は、周知技術を示すものである。）
第３　本願発明
　本件出願の請求項１に係る発明（以下、「本願発明１」という。）は、平成３１年２月７日付けの手続補正によって補正された特許請求の範囲の請求項１に記載された事項により特定されるとおりの、以下のものである。
「【請求項１】
　複数のプリズムを含むミクロ構造化表面を有する輝度向上フィルムであって、前記ミクロ構造化表面が、
　少なくとも２０重量％の屈折率が少なくとも１．６８である無機ナノ粒子と、
　少なくとも３個の連続するアルキレンオキシド繰り返し単位を有する非芳香族多官能性（メタ）アクリレートモノマーと、
　ビフェニル（メタ）アクリレートモノマー及びベンジル（メタ）アクリレートモノマーから選択される、モノ（メタ）アクリレート希釈剤と
を含む重合性組成物の反応生成物を含む、輝度向上フィルム。」
第５　引用文献、引用発明等
１　引用文献１
　ア　引用文献１の記載事項
　当審拒絶理由通知書で通知した拒絶の理由において引用文献１として引用され、本件優先日前に頒布された刊行物である特表２００８−５３０３４６号公報 （以下「引用文献１」という。）には、以下の事項が記載されている。なお、下線は、当合議体が付したものであり、引用発明の認定に活用した箇所を示す。
（１）「【特許請求の範囲】
・・・（中略）・・・
【請求項２２】
　
有機相および少なくとも１０ｗｔ％無機ナノ粒子の反応生成物を含み、前記有機相が、少なくとも２つの（メタ）アクリレート基を含む少なくとも１種のオリゴマーまたはモノマー、少なくとも１種の単官能性（メタ）アクリルモノマーを含み、および前記有機相の反応生成物が３５℃未満のガラス転移温度を有する、微細構造化物品。」
　イ　「【背景技術】
【０００１】
　米国特許第５，１７５，０３０号明細書および同５，１８３，５９７号明細書などに記載の特定の微細複製化光学製品は、通例、「輝度向上フィルム」として称される。輝度向上フィルムは、多くの電子製品中において、エレクトロルミネッセンスパネル、ラップトップコンピュータディスプレイ、ワードプロセッサ、デスクトップモニタ、テレビ、ビデオカメラに用いられるものを含む液晶ディスプレイ（ＬＣＤ）、ならびに自動車用および航空用ディスプレイなどのバックライト式フラットパネルディスプレイの輝度を向上させるために利用される。
・・・（中略）・・・
【課題を解決するための手段】
【０００５】
　有機相および少なくとも１０ｗｔ％無機ナノ粒子の反応生成物を含む（例えば輝度向上）重合構造体を含み、ここで、有機相が、少なくとも２つの（メタ）アクリレート基を含む少なくとも１種のオリゴマーまたはモノマーおよび少なくとも１種の単官能性（メタ）アクリルモノマーを含み、ここで、硬化有機相が３５℃未満のガラス転移温度を有する、輝度向上フィルムおよび方向変換フィルム（ｔｕｒｎｉｎｇ　ｆｉｌｍ）などの微細構造化物品が記載されている。
【０００６】
　他の実施形態において、発光面を有する照明デバイスと、前記発光面に対して実質的に平行に配置された上記微細構造化物品（例えば輝度向上および／または方向変換フィルム）とを含む、照射デバイスが記載されている。」
　ウ　「【発明を実施するための最良の形態】
【０００９】
　輝度向上フィルムは、一般に、照明デバイスの軸上輝度（本願明細書において、「輝度」として称される）を向上させる。輝度向上フィルムは、透光性、微細構造化フィルムであることができる。微細構造化トポグラフィは、反射および屈折を介して光を再指向させるためにフィルムを用いることができるような、フィルム表面上の複数のプリズムであることができる。ラップトップコンピュータ、時計等において見出されるものなどの光学ディスプレイにおいて用いられる場合、微細構造化光学フィルムは、ディスプレイから漏れる光を、光学ディスプレイを通る法線軸から所望の角度で配置された一対の面内に制限することにより、光学ディスプレイの輝度を増加させることができる。その結果、許容可能な範囲外にディスプレイから出射しようとする光はディスプレイ中に反射して戻されて、その一部分が「再利用」されることができ、および微細構造化フィルムに、ディスプレイから脱することが許容される角度で戻される。ディスプレイに所望のレベルの輝度を提供するに必要な消費電力を低減させることができるため、再利用は有用である。
・・・（中略）・・・
【００２７】
　ここに、微細構造化物品が記載されている。微細構造化層の微細構造体は、少なくとも１種の（メタ）アクリレートオリゴマーおよび少なくとも１種の（メタ）アクリルモノマーを主構成要素として有する有機相を含む重合性組成物の反応生成物から形成される。重合性組成物は、任意により、さらに無機ナノ粒子を含み得る。重合性組成物は、好ましくは、実質的に溶剤フリー放射線硬化性であり、任意により無機充填された、有機複合体である。有機相は、典型的には、いくつかの最終用途については少なくとも１．５０の屈折率、および他の最終用途については少なくとも１．５６の屈折率を有する。可視光スペクトルにおける高透過率はまた典型的には好ましい。重合性組成物の有機相は、約５０℃未満の融点を有することができる。有機相は、室温で液体であることが好ましい。
・・・（中略）・・・
【００３０】
　重合性組成物は、少なくとも二官能性である少なくとも１種の（メタ）アクリレートモノマーまたはオリゴマーと、少なくとも１種の（メタ）アクリレート単官能性モノマー希釈剤とを組み合わせたブレンド含む。少なくとも１つの成分のホモポリマーは、前述のとおり、重合有機相が３５℃未満のＴｇを有するために、３５℃未満のＴｇを有する。いくつかの実施形態において、二官能性モノマーまたはオリゴマーは３５℃未満のＴｇを有する一方、希釈剤のホモポリマーのＴｇは３５℃を超えていてもよい。他の実施形態において、（メタ）アクリレート単官能性モノマー希釈剤は３５℃未満のＴｇを有する一方、二官能性モノマーまたはオリゴマーのホモポリマーのＴｇは３５℃を超えている。さらに他の実施形態において、有機相は、各々３５℃未満のＴｇを有する二官能性モノマーまたはオリゴマーおよび単官能性希釈剤の両方を含む。
【００３１】
　いくつかの実施形態において、（メタ）アクリルモノマーおよび（メタ）アクリレートオリゴマーは、それぞれ、約−８０℃〜約０℃ガラス転移温度（Ｔｇ）を有し、これは、それらのホモポリマーはこのようなガラス転移温度を有することを意味する。約−８０℃〜約０℃のガラス転移温度を有し、および微細構造化層の形成に好適である（メタ）アクリルモノマーの例としては、例えばポリエーテルアクリレート、ポリエステルアクリレート、アクリル酸エステル等が挙げられる。約−８０℃〜約０℃のガラス転移温度を有し、および微細構造化層の形成に好適な（メタ）アクリルオリゴマーとしては、例えばウレタンアクリレートオリゴマー、ポリエーテルアクリレートオリゴマー、ポリエステルアクリレートオリゴマー、エポキシアクリレートオリゴマー等が挙げられる。
【００３２】
　種々のウレタン（メタ）アクリレートオリゴマーが、コグニス（Ｃｏｇｎｉｓ）から商品名「フォトマー（ＰＨＯＴＯＭＥＲ）６０００シリーズ」で市販されている。一つの例証的なウレタンアクリレート（３２℃のＴｇおよび４０％の伸度を有するとコグニス（Ｃｏｇｎｉｓ）によって報告されている）が、コグニスコーポレーション（Ｃｏｇｎｉｓ　Ｃｏｒｐｏｒａｔｉｏｎ）から、商品名「フォトマー（ＰＨＯＴＯＭＥＲ）６２１０」で市販されている。他の例証的なウレタンアクリレート（−３３℃のＴｇおよび２３８％の伸度を有するとサルトマー（Ｓａｒｔｏｍｅｒ）によって報告されている）が、ペンシルバニア州エクストンのサルトマー（Ｓａｒｔｏｍｅｒ　Ｃｏ．，Ｅｘｔｏｎ，ＰＡ）から、商品名「ＣＮ９６６Ｊ７５」で市販されている。他の（例えば脂肪族）ウレタンジアクリレートが、コグニス（Ｃｏｇｎｉｓ）から、商品名「フォトマー（ＰＨＯＴＯＭＥＲ）６０１０」（６０℃で５，９００ｍＰａ．ｓの粘度、４５％の伸度および−７℃のＴｇを有すると報告されている）；「フォトマー（ＰＨＯＴＯＭＥＲ）６２１７」および「フォトマー（ＰＨＯＴＯＭＥＲ）６２３０」（共に、コグニス（Ｃｏｇｎｉｓ）によって、６０℃で３，５００ｍＰａ．ｓの粘度、それぞれ２７％および６９％の伸度、およびそれぞれ３５℃および２℃のＴｇを有すると報告されている）；「フォトマー（ＰＨＯＴＯＭＥＲ）６８９１」（コグニス（Ｃｏｇｎｉｓ）によって、６０℃で８，０００ｍＰａ．ｓの粘度、６０％の伸度および２８℃のＴｇを有すると報告されている）；および「フォトマー（ＰＨＯＴＯＭＥＲ）６８９３〜２０Ｒ」（６０℃の２，５００ｍＰａ．ｓの粘度、４２％の伸度、および４１℃のＴｇを有すると報告されている）で市販されている。他のウレタンジアクリレートは、サルトマー（Ｓａｒｔｏｍｅｒ）ならびにＵＣＢから市販されている。
・・・（中略）・・・
【００３７】
　（メタ）アクリルモノマーは、好ましくは、（メタ）アクリレートなどのモノ−エチレン不飽和モノマー、または単量体Ｎ−置換あるいはＮ，Ｎ−二置換（メタ）アクリルアミド、特にアクリルアミドである。これらとしては、Ｎ−アルキルアクリルアミドおよびＮ，Ｎ−ジアルキルアクリルアミドが挙げられ、特にＣ1~4アルキル基を含有するものが挙げられる。例は、Ｎ−イソプロピルアクリルアミド、Ｎ−ｔ−ブチルアクリルアミド、Ｎ，Ｎ−ジメチルアクリルアミド、Ｎ，Ｎ−ジエチルアクリルアミド、Ｎ−ビニルピロリドンおよびＮ−ビニルカプロラクタムである。
・・・（中略）・・・
【００３９】
　好適な単官能性（メタ）アクリルモノマーとしては、例えばフェノキシエチル（メタ）アクリレート；フェノキシ−２−メチルエチル（メタ）アクリレート；フェノキシエトキシエチル（メタ）アクリレート、３−ヒドロキシ−２−ヒドロキシプロピル（メタ）アクリレート；ベンジル（メタ）アクリレート、４−（１−メチル−１−フェネチル）フェノキシエチル（メタ）アクリレート；フェニルチオエチルアクリレート；２−ナフチルチオエチルアクリレート；１−ナフチルチオエチルアクリレート；２，４，６−トリブロモフェノキシエチルアクリレート；２，４−ジブロモフェノキシエチルアクリレート；２−ブロモフェノキシエチルアクリレート；１−ナフチルオキシエチルアクリレート；２−ナフチルオキシエチルアクリレート；フェノキシ２−メチルエチルアクリレート；フェノキシエトキシエチルアクリレート；３−フェノキシ−２−ヒドロキシプロピルアクリレート；２−フェニルフェノキシエチルアクリレート；４−フェニルフェノキシエチルアクリレート；２，４−ジブロモ−６−セック−ブチルフェニルアクリレート；２，４−ジブロモ−６−イソプロピルフェニルアクリレート；ベンジルアクリレート；フェニルアクリレート；２，４，６−トリブロモフェニルアクリレートが挙げられる。ペンタブロモベンジルアクリレートおよびペンタブロモフェニルアクリレートなどの他の高屈折率モノマーもまた用いることができる。
【００４０】
　フェノキシエチルアクリレートは、２つ以上の供給業者から市販されており、サルトマー（Ｓａｒｔｏｍｅｒ）から、商品名「ＳＲ３３９」で；エターナルケミカル（Ｅｔｅｒｎａｌ  Ｃｈｅｍｉｃａｌ  Ｃｏ．Ｌｔｄ．）から、商品名「エテルマー（Ｅｔｅｒｍｅｒ）２１０」で；および東亜合成株式会社から、商品名「ＴＯ−１１６６」で市販されている。ベンジルアクリレートは、マサチューセッツ州ワードヒルのアルファイーザー（ＡｌｆａＡｅｓｅｒ  Ｃｏｒｐ，Ｗａｒｄ  Ｈｉｌｌ，ＭＡ）から市販されている。一つの例証的な高指数任意選択のモノマーは、第一工業製薬（日本国京都）から、商品名「ＢＲ−３１」で市販されている、２，４，６−トリブロモフェノキシエチル（メタ）アクリレートである。
・・・（中略）・・・
【００５０】
　いくつかの実施形態において、輝度向上フィルムおよび重合性組成物は、好ましくは表面変性された、複数の（例えばコロイド状）無機ナノ粒子を含む。無機ナノ粒子の包含により耐久性を向上させることができる。好ましくは、重合微細構造化表面は、２００５年７月１４日公開の米国特許出願公開第２００５／０１５１１１９−Ａ１号明細書および２００４年９月１０日出願の米国特許出願第１０／９３８００６号明細書に記載の試験法に準拠して測定した、１．０〜１．１５、または１．０〜１．１２、または１．０〜１．１０、または１．０〜１．０５の範囲内の引掻コントラスト比値を有する。丸められたプリズム頂点の場合には、引掻コントラスト比値は、１．０〜１．６５、または１．０〜１．４、または１．０〜１．１０の範囲であることができる。
【００５１】
　（例えば表面変性コロイド状）ナノ粒子は、１ｎｍを超え、および１００ｎｍ未満の一次粒径を有する酸化粒子であることができる。全体を通して用いるところ、粒径とは平均粒径を指す。これらのサイズ計測値は、透過電子顕微鏡法（ＴＥＭ）に基づいていることができる。ナノ粒子としては、例えば、アルミナ、酸化錫、酸化アンチモン、シリカ、ジルコニア、チタニア、これらの混合物、またはこれらの混合酸化物などの金属酸化物を挙げることができる。表面変性コロイド状ナノ粒子は、実質的に完全に凝集していることができる。表面変性されたナノ粒子は、好ましくは非結合である。
【００５２】
　シリカナノ粒子は、５〜１００ｎｍまたは１０〜３０の粒径を有することができる。シリカナノ粒子は、重合性組成物の１０〜６０ｗｔ％、または１０〜４０ｗｔ％の量で輝度向上フィルム中に存在することができる。本発明の材料に用いられるシリカは、イリノイ州ネイパービルのナルコケミカル社（Ｎａｌｃｏ  Ｃｈｅｍｉｃａｌ  Ｃｏ．，Ｎａｐｅｒｖｉｌｌｅ，ＩＬ）から、製品１０４０、１０４２、１０５０、１０６０、２３２７および２３２９などの、商品名「ナルココロイダルシリカ（Ｎａｌｃｏ　Ｃｏｌｌｏｄｉａｌ　Ｓｉｌｉｃａｓ）」で市販されている。好適なヒュームドシリカとしては、例えば、独国ハナウのデグッサ（ＤｅＧｕｓｓａ  ＡＧ（Ｈａｎａｕ，Ｇｅｒｍａｎｙ）から、商品名、「エアロシル（Ａｅｒｏｓｉｌ）シリーズＯＸ−５０」、ならびに製品番号−１３０、−１５０、および−２００で市販されている製品が挙げられる。ヒュームドシリカはまた、イリノイ州タスコーラのキャボット社（Ｃａｂｏｔ  Ｃｏｒｐ．，Ｔｕｓｃｏｌａ，ＩＬ）から、商品名ＣＡＢ−Ｏ−ＳＰＥＲＳＥ２０９５」、「ＣＡＢ−Ｏ−ＳＰＥＲＳＥ  Ａ１０５」、および「ＣＡＢ−Ｏ−ＳＩＬ  Ｍ５」で市販されている。
【００５３】
　ジルコニアナノ粒子は、５〜５０ｎｍ、または５〜２５ｎｍの粒径を有することができる。ジルコニアナノ粒子は、重合性組成物の１０〜７０ｗｔ％、または３０〜６０ｗｔ％の量で輝度向上フィルム中に存在することができる。本発明の組成物および物品中に用いられるジルコニアは、ナルコケミカル社（Ｎａｌｃｏ  Ｃｈｅｍｉｃａｌ  Ｃｏ．）から、商品名「ナルコ（Ｎａｌｃｏ）ＯＯＳＳＯＯ８」で入手可能である。
・・・（中略）・・・
【００７１】
　光学層は、直接的にベース層に接触することができ、または光学的にベース層に対して位置あわせされることができ、および光学層が光の流れを指向しまたは集光することを許容するサイズ、形状および厚さであることができる。光学層は、図に記載しおよび示されたものなどの多数の有用なパターンのいずれかを有することができる、構造化または微細構造化表面を有することができる。微細構造化表面は、フィルムの長さまたは幅に沿って延びる複数の平行な長手方向の稜であることができる。これらの稜は、複数のプリズム頂点から形成されることができる。これらの頂点は、鋭角、丸められたまたは平坦化されたまたは平頭であることができる。例えば、稜は、４〜７マイクロメートルの範囲の半径に丸められていることができる。
・・・（中略）・・・
【００８５】
　図１において全体が１０で示されているバックライト式液晶ディスプレイは、拡散体１２および液晶ディスプレイパネル１４の間に位置されることができる本発明の輝度向上フィルム１１を含む。バックライト式液晶ディスプレイはまた、蛍光ランプなどの光源１６、液晶ディスプレイパネル１４に向かう反射のための光を伝達するためのライトガイド１８、およびさらに液晶ディスプレイパネルに向かう光を反射するための白色反射材２０を含むことができる。輝度向上フィルム１１は、ライトガイド１８から放射される光をコリメートし、これにより液晶ディスプレイパネル１４の輝度を高める。高められた輝度は、液晶ディスプレイパネルによるより鮮明なイメージの形成を可能とさせ、および選択された輝度を形成するための光源１６の電力を低減させることを許容する。バックライト式液晶ディスプレイにおける輝度向上フィルム１１は、コンピュータディスプレイ（ラップトップディスプレイおよびコンピュータモニタ）、テレビ、ビデオレコーダ、モバイル通信デバイス、可搬式デバイス（すなわち携帯電話、ＰＤＡ）、自動車用および航空用機器ディスプレイ等などの、符号２１によって示される機器において有用である。
【００８６】
　輝度向上フィルム１１は、図２に示されるとおり、プリズム２２、２４、２６、および２８によって表されるプリズムアレイを含む。例えば、プリズム２２などの各プリズムは、第１のファセット３０および第２のファセット３２を有する。プリズム２２、２４、２６、および２８は、プリズムがその上に形成された第１の表面３６および実質的に平坦または平面であると共に第１の表面の逆側の第２の表面３８を有するボディ部分３４上に形成されることができる。」
（当合議体注：【００３７】における「１−４」との記載は、「１〜４」を下付文字にしたものである。）
　エ　「【実施例】
【０１１４】
　本発明を、以下の実施例を参照して具体的に説明する。なお、当業者は、本発明がこれらの実施例に限定されないことは容易に理解することができる。
【０１１５】
微細構造化物品の製造
　代表的な微細構造化物品は、格子状パターンのリブを有するＰＤＰバックプレートの製造に好適な可撓性成形型である。９つの可撓性成形型を、以下に記載のとおりの異なる有機相組成物で製造した。
【０１１６】
　先ず、各ＰＤＰバックプレートの格子状リブパターンに対応する格子状リブパターンを有する矩形のマスター成形型が用意される。マスター成形型のサイズは、長さ１２５ｍｍ×幅２５０ｍｍである。マスター成形型のリブ交差点の各々は、各々二等辺台形断面形状を有する縦方向リブおよび横方向リブを有する。これらの縦方向および横方向リブは、実質的に平行に配置される一方、それらの間に予め定められた間隙をもって相互に交差する。各リブは、２１０μｍの高さ（縦方向および横方向リブの両方について）、６０μｍの頂部幅、１２０μｍの底部幅、３００μｍの縦方向リブのピッチ（隣接する縦方向リブの中心間距離）および５１０μｍの横方向リブのピッチを有する。
【０１１７】
　成形型の微細構造化層を形成するために、以下に列挙した、ウレタンアクリレートオリゴマー、アクリルモノマーおよび光重合開始剤が、表１に表示された異なる量（ｗｔ％）でブレンドされて、ＵＶ−硬化性組成物１〜９が得られる。
【０１１８】
ウレタンアクリレートオリゴマーＡ：
　脂肪族二官能性ウレタンアクリレートオリゴマー（分子量：４，０００、ダイセル−ＵＢＣ（Ｄａｉｃｅｌ−ＵＢＣ　Ｃｏ．）の製品）、Ｔｇ：１５℃
ウレタンアクリレートオリゴマーＢ：
　脂肪族二官能性ウレタンアクリレートオリゴマー（分子量：１３，０００、ダイセル−ＵＢＣ（Ｄａｉｃｅｌ−ＵＢＣ　Ｃｏ．）の製品）、Ｔｇ：−５５℃
アクリルモノマーＣ：
　イソボルニルアクリレート単官能性モノマー（分子量：２０８）、Ｔｇ：９４℃
アクリルモノマーＤ：
　フェノキシエチルアクリレート単官能性モノマー（分子量：１９３）、Ｔｇ：１０℃
アクリルモノマーＥ：
　ブトキシエチルアクリレート（分子量：１７２）、Ｔｇ：−５０℃
アクリルモノマーＦ：
　エチルカルビトールアクリレート（分子量：１８８）、Ｔｇ：−６７℃
アクリルモノマーＧ：
　２−エチルヘキシル−ジグリコールアクリレート（分子量：２７２）、Ｔｇ：−６５℃
アクリルモノマーＨ：
　２−ブチル−２−エチル−１，３−プロパンジオールアクリレート（分子量：２６８）、Ｔｇ：１０８℃
光重合開始剤：
　２−ヒドロキシ−２−メチル−１−フェニル−プロパン−１−オン（チバスペシャリティケミカルズ（Ｃｈｉｂａ  Ｓｐｅｃｉａｌｔｙ  Ｃｈｅｍｉｃａｌｓ  Ｃｏ．）の製品、製品名「ダロキュア（Ｄａｒｏｃｕｒｅ）１１７３」）
【０１１９】
　さらに、成形型の支持体として用いるために、長さ４００ｍｍ、幅３００ｍｍおよび厚さ１８８μｍ（テイジン（Ｔｅｉｊｉｎ　Ｃｏ．）の製品、商品名「ＨＰＥ１８」、Ｔｇ：約８０℃）のサイズを有するＰＥＴフィルムが調製される。
【０１２０】
　次に、そのように準備されたマスター成形型の上流端に、各ＵＶ−硬化性組成物が線形態で適用される。上述のＰＥＴフィルムは、次いで、マスター成形型の表面を被覆するような方法で積層される。縦方向ＰＥＴフィルムは、マスター成形型の縦方向リブと平行であり、およびＰＥＴフィルムおよびマスター成形型の間に挟まれたＵＶ−硬化性組成物の厚さは、約２５０μｍに設定される。積層体ロールの使用によってＰＥＴフィルムが十分に押圧されるとき、ＵＶ−硬化性組成物は、マスター成形型の凹部に完全に満たされており、および気泡の閉じ込めは観察されない。
【０１２１】
　蛍光ランプ（ミツビシデンキオスラム（Ｍｉｔｓｕｂｉｓｈｉ　Ｄｅｎｋｉ−Ｏｓｌａｍ　Ｃｏ．）の製品）からの、３００〜４００ｎｍ（ピーク波長：３５２ｎｍ）の波長を有する紫外光線が、この状態下で、ＰＥＴフィルムを介してＵＶ−硬化性組成物に６０秒間照射される。紫外光線の照射量は、２００〜３００ｍＪ／ｃｍ2である。ＵＶ−硬化性組成物が硬化されて、微細構造化層が得られる。続いて、ＰＥＴフィルムおよび微細構造化層が、マスター成形型から剥離されて、マスター成形型のリブの形状およびサイズに対応する形状およびサイズを有する多数の溝部を備えた可撓性成形型が得られる。
・・・（中略）・・・
【０１２３】
　表１に結果が表示されている。
・・・（中略）・・・
【０１２９】
【表１】
」
　オ　「【図面の簡単な説明】
【０１４９】
【図１】バックライト式液晶ディスプレイにおける本発明の例示的微細構造化物品の概略図である。
【図２】微細構造化表面を備える例示的重合構造体の斜視図である。」
　カ　「【図１】
【図２】
」
（２）引用文献１に記載された発明
　引用文献１の【０００５】及び【０００６】の記載に接した本件優先日前の当業者ならば、引用文献１の【請求項２２】に記載された「微細構造下物品」として、「輝度向上フィルムとして用いられる微細構造化物品」の発明を把握することができる。
　そうしてみると、引用文献１には、請求項２２に係る発明に関連して、次の発明（以下「引用発明１」という。）が記載されている。
「　有機相および少なくとも１０ｗｔ％無機ナノ粒子の反応生成物を含み、前記有機相が、少なくとも２つの（メタ）アクリレート基を含む少なくとも１種のオリゴマーまたはモノマー、少なくとも１種の単官能性（メタ）アクリルモノマーを含み、および前記有機相の反応生成物が３５℃未満のガラス転移温度を有し、
　輝度向上フィルムとして用いられる微細構造化物品。」
２　引用文献２の記載事項
　当審拒絶理由通知書で通知した拒絶の理由において引用文献２として引用され、本件優先日前に頒布された刊行物である特開２０１１−２２１４９２号公報 （以下「引用文献２」という。）には、以下の事項が記載されている。
（１）「【技術分野】
【０００１】
　本発明は、液晶表示装置用バックライトのプリズムシート等として用いられる光学シート、光学部材用活性エネルギー線硬化性樹脂組成物並びに当該光学シートを備える面光源装置及び液晶表示装置に関する。
・・・（中略）・・・
【０００６】
　上記光学シートが備えるプリズム部と、面光源装置が有する導光板、（光）拡散フィルム又は液晶セル等の隣接する他部材とが接触した場合、工程内等で加わる熱と圧力とにより単位プリズムの頂部が潰れてしまうといういわゆる「山潰れ」の問題や、プリズム部と導光板とが接触して単位プリズムの頂部に欠けが生じてしまうという問題がある。
　こうした単位プリズムの頂部の変形及び欠けの問題は、表示装置の表示面に白点（白模様）等の表示ムラを生じさせて表示性能を低下させる一因となる。
　特に、凹凸形状がプリズムの様な尖った凸部を持つ場合に、上述した凹凸形状の磨耗、欠け又は山潰れの発生が顕著となる。その他の凹凸形状の光学シートの場合も、同様の傾向がある。
【０００７】
　上記問題点を改善するために、従来、プリズム部に用いられる材料としては、弾性率が高く、形成された単位プリズムの形状が変形しにくいものが用いられてきた（例えば特許文献１）。
　特許文献１に記載の電離放射線硬化性樹脂組成物からなる光学物品（光学シート）は、その硬化物が応力−歪曲線で降伏点を持たないものであり、加わる応力が弾性限度内であるときは、応力から開放されると、弾性復元力により元の形状に復元し、永久歪み（変形）が生じることが無い。
　しかしながら、上記光学物品に加わる応力が弾性限度を超えると、当該光学物品に亀裂が生じるという問題があった。
【０００８】
　一方、特許文献２に記載のレンズ部（プリズム部）は、特定の物性を有することにより、外的要因によって上記プリズム部の表面に付された単位プリズムが変形した場合でも、これを元の形状に復元させることができる復元性が付与されており、所望の形状を維持することが可能となっている。
　しかしながら、上記プリズム部の有する復元性は、当該プリズム部に加わる外力による変形の問題を解消するのには十分なものではなかった。また、復元性を付与した分、プリズム部の欠けが生じ易くなり、復元性と耐傷付き性とが両立し無いものであった。
【先行技術文献】
【特許文献】
【０００９】
【特許文献１】特開平９−６１６０１号公報
【特許文献２】特開２００９−３７２０４号公報
【発明の概要】
【発明が解決しようとする課題】
【００１０】
　本発明は上記問題点を解決するためになされたものであり、優れた復元性を有し、かつ、傷付き難い凹凸形状を備えた光学シート、当該凹凸形状を形成するのに好適な光学部材用活性エネルギー線硬化性樹脂組成物並びに当該光学シートを備える面光源装置及び液晶表示装置を提供することを目的とする。」
（２）「【課題を解決するための手段】
【００１１】
　本発明者らが鋭意検討した結果、光学シートの複数の単位凹凸構造を備える凹凸形状を有する光学機能発現部の微小硬さを特定の値以上とすることにより、上記問題を解決できることを見出し、本発明を完成させるに至った。
【００１２】
　すなわち、本発明に係る第一の態様の光学シートは、透明基材と、当該透明基材の一面側に設けられ、当該透明基材とは反対側の面に複数の単位凹凸構造を備える凹凸形状を有する光学機能発現部と、を備える光学シートであって、
　当該光学機能発現部が、アクリル樹脂及び／又はメタクリル樹脂を含む活性エネルギー線硬化性樹脂組成物の硬化物からなり、
　当該単位凹凸構造の頂部における、ＩＳＯ１４５７７−１に準拠して押し込み荷重０．５ｍＮで測定される押し込み深さが、０．６μｍ以上であることを特徴とする。
・・・（中略）・・・
【発明の効果】
【００３１】
　本発明に係る光学シートは、上記単位凹凸構造の頂部における特定の押し込み荷重時の押し込み深さが特定の値以上であることにより、当該凹凸形状が優れた復元性を有し、かつ、傷付き難い。
　当該光学シートを備える面光源装置は、光学シートの光学機能発現部が導光板等の部材と接触しても、単位凹凸構造の頂部に欠け、山潰れ及び変形が生じ難い。
　当該光学シートを備える液晶表示装置は、光学シートの単位凹凸構造の頂部に欠け、山潰れ及び変形が生じ難いため、白点（白模様）等の表示ムラを生じ難く、外観に優れる。
　本発明に係る光学部材用活性エネルギー線硬化性樹脂組成物は、容易に上記光学機能発現部を形成することができる。
・・・（中略）・・・
【００６５】
　（活性エネルギー線硬化性樹脂組成物）
　活性エネルギー線硬化性樹脂組成物（以下、単に「組成物」ということがある。）は、（メタ）アクリル樹脂を含み、活性エネルギー線の照射により硬化して光学機能発現部を形成する。
　なお、本発明において「活性エネルギー線」とは、可視光線並びに紫外線及びＸ線等の非可視領域の波長の電磁波だけでなく、電子線及びα線のような粒子線を総称する、活性エネルギー線硬化性基を有する分子に架橋反応乃至重合反応を生じせしめるに足るエネルギー量子を持った放射線が含まれる。活性エネルギー線としては、紫外線が好ましい。
【００６６】
　この（メタ）アクリル樹脂としては、従来公知の光学シート形成用の（メタ）アクリロイル基、（メタ）アクリロイルオキシ基を有する単官能若しくは多官能のモノマー、オリゴマー又はプレポリマー等を用いることができる。
　単官能のモノマーとしては、例えば、特許文献２に記載のビニルモノマー、（メタ）アクリル酸エステルモノマー及び（メタ）アクリルアミド誘導体が挙げられる。
　多官能のモノマーとしては、例えば、特許文献２に記載のエチレングリコールジ（メタ）アクリレート、ビスフェノールＡポリエトキシジオールジ（メタ）アクリレート及びペンタエリスリトールトリ（メタ）アクリレート等が挙げられる。
　反応性プレポリマーとしては、例えば、特許文献２に記載のエポキシ（メタ）アクリレート、ウレタン（メタ）アクリレート及びポリエステル（メタ）アクリレート等が挙げられる。
【００６７】
　本発明に係る光学シートの好適な態様では、活性エネルギー線硬化性樹脂組成物が、（Ａ）活性エネルギー線硬化性基を１個有するアクリル樹脂及び／又はメタクリル樹脂（以下、単に「（Ａ）成分」ということがある。）、及び／又は（Ｂ）活性エネルギー線硬化性基を２個有するアクリル樹脂及び／又はメタクリル樹脂（以下、単に「（Ｂ）成分」ということがある。）、（Ｃ）ポリエーテル変性ジメチルポリシロキサン（以下、単に「（Ｃ）成分」ということがある。）及び（Ｄ）一般式（１）で表わされる化合物（以下、単に「（Ｄ）成分」ということがある。）を含み、かつ、当該（Ａ）及び（Ｂ）の合計質量が当該活性エネルギー線硬化性樹脂組成物の全固形分質量に対して５０質量％以上であることが、光学機能発現部が上述した特定範囲の押し込み深さ及び上記特定の復元性を発現し易い点から好ましい。
　以下、これら（Ａ）〜（Ｄ）成分について順に説明する。
・・・（中略）・・・
【００７４】
　（（Ｂ）活性エネルギー線硬化性基を２個有する（メタ）アクリル樹脂）
　（Ｂ）成分は、活性エネルギー線硬化性基を２個有する（メタ）アクリル樹脂であり、ハロゲン原子、硫黄原子、酸素原子若しくは窒素原子等のヘテロ原子を含む鎖状の脂肪族又は環状の脂環式若しくは芳香族の（メタ）アクリル樹脂であっても良く、例えば、上述した特許文献２に記載の２官能の（メタ）アクリル樹脂を用いることができる。
　（Ｂ）成分は好ましくは、下記一般式（３）で表わされる化合物及び下記一般式（５）で表わされる化合物（ポリエチレングリコールジ（メタ）アクリレート）が挙げられる。
【００７５】
【化８】
　（一般式（３）中、Ｒ１及びＲ３は、それぞれ独立に水素原子又はメチル基であり、ｎ及びｍは、ｎ＋ｍ＝２〜２０を満たす正の整数である。）
【００７６】
【化９】
　（一般式（５）中、Ｒ４は、それぞれ独立に水素原子又はメチル基であり、ｎは、正の整数である。）
・・・（中略）・・・
【００８０】
　一般式（５）において、Ｒ４は、それぞれ独立に水素原子又はメチル基であるが、二つのＲ４が水素原子であることが好ましい。
　一般式（５）で表わされる化合物の重量平均分子量は、上記特定の復元性を発現する観点から、４００以上が好ましく、６００以上がより好ましい。また、一般式（５）で表わされる化合物の入手の容易さの観点から、当該重量平均分子量は、８００以下が好ましく、６００以下がより好ましい。
　一般式（５）で表わされる化合物の含有量は、上記特定の復元性を十分に発現する観点から、組成物の全固形分質量に対して、１〜１５質量％であることが好ましく、さらに５〜１０質量％であることが好ましい。
　一般式（５）で表わされる化合物は、単一の構造及び重量平均分子量のものを用いても良いし、構造及び重量平均分子量が異なるものを２種以上組み合わせて用いても良い。」
（４）「【実施例】
【０１０６】
　以下、実施例を挙げて、本発明を更に具体的に説明する。これらの記載により本発明を制限するものではない。
【０１０７】
　以下の組成物１〜５をそれぞれ調製した。各組成物の組成をまとめたものを表１に示す。
・・・（中略）・・・
【０１１１】
　（組成物４の調製）
　フェノキシエチルアクリレート（サートマー社製の商品名ＳＲ３３９Ａ）：９質量部
　オルトフェニルフェノキシエチルアクリレート（別名アクリル酸２−（２−ビフェニリルオキシ）エチル）：３６質量部
　ビスフェノールＡジアクリレート（一般式（３）においてｍ＝ｎ＝２、かつ、Ｒ１及びＲ３が全て水素原子、共栄社化学（株）製の商品名ライトアクリレート  ＢＰ−４ＥＡ）：８質量部
　ビスフェノールＡジアクリレート（一般式（３）においてｍ＝ｎ＝５、かつ、Ｒ１及びＲ３が全て水素原子、ＭＩＷＯＮ社製の商品名ＭＩＲＡＭＥＲ  Ｍ２１００）：４２質量部
　ポリエチレングリコールジアクリレート（一般式（５）においてＲ４が全て水素原子、重量平均分子量６００）：１０質量部
　ポリエーテル変性ジメチルポリシロキサン（ビックケミー・ジャパン（株）製の商品名ＢＹＫ−３７７）、一般式（４）において、ａ＝５、ｂ＝５、ｃ＝３０、ｄ＝１０、Ｒ１及びＲ２がメチル基、重量平均分子量１０８００）：０．５質量部
　グリセリンエポキシアクリレート（上記一般式（１）、ナガセケムテックス（株）製の商品名ＤＡ−３１４）：５質量部
　１−ヒドロキシシクロヘキシルフェニルケトン（チバ・ジャパン（株）製の商品名イルガキュア１８４）：３質量部
　リン酸エステル系離型剤（ＳＣ有機化学（株）製の商品名Ｃｈｅｌｅｘ  Ｈ−１８Ｄ）：０．１質量部
・・・（中略）・・・
【０１１３】
【表１】
【０１１４】
　（実施例１）
　図１に示すような単位プリズムの線状配列の凹凸形状が形成されたプリズム型に上記調製した組成物１を滴下した後、厚さ１２５μｍのポリエチレンテレフタレート（ＰＥＴ）基材（東洋紡績（株）製の商品名Ａ４３００）を重ね、ラミネーターで当該ＰＥＴ基材全面を組成物１に圧着した。
　次いで、水銀灯を用い、７８０ｍＪ／ｃｍ２でその組成物１に対して紫外線照射を行い、多数の単位プリズムを有するプリズム部を硬化させ、ＰＥＴ基材と一体化させた。その後、上記プリズム型を剥離することによって、光学シートを得た。
　ここで、単位プリズムの形状は、厚さ方向の断面における形状が高さ２５μｍ、底辺５０μｍ、頂角９０℃となる二等辺三角形の三角柱形状とした。そして、光学機能発現部は、各単位プリズムの稜線が互いに平衡になるように複数の単位プリズムを配列周期５０μｍで当該稜線と直交する方向に多数隣接して配列しているものであった。
【０１１５】
　（実施例２〜４及び比較例１）
　実施例１において、組成物１をそれぞれ、表１に示すように組成物２〜５に代えた以外は実施例１と同様に行い、光学シートを得た。
【０１１６】
　（押し込み深さの測定）
　ＩＳＯ　１４５７７−１に準拠して（株）フィッシャー・インストルメンツ製の微小硬さ試験機（商品名ＰＩＣＯＤＥＮＴＯＲ　ＨＭ５００、圧子はダイヤモンド製の四角錐型、対面角９０°）を用いて、押し込み荷重０．５ｍＮ時及び３００ｍＮ時の押し込み深さを測定した。その測定結果を表２に示す。
【０１１７】
　（マルテンス硬度及び塑性変形硬さの測定）
　ＩＳＯ　１４５７７−１に準拠して（株）フィッシャー・インストルメンツ製の微小硬さ試験機（商品名ＰＩＣＯＤＥＮＴＯＲ　ＨＭ５００、圧子はダイヤモンド製の四角錐型、対面角９０°）を用いて、押し込み荷重３００ｍＮ時のマルテンス硬度及び塑性変形硬さを測定した。その測定結果を表２に合わせて示す。
【０１１８】
　（復元率の測定）
　単位プリズムの頂部における、ＪＩＳ  Ｚ２２４４（２００３）に規定されるビッカース硬さ試験に準拠して、荷重を０ｍＮから２００ｍＮまで一定の割合で変化させ、荷重２００ｍＮに到達後６０秒間保持し、次いで、荷重を０．４ｍＮまで抜重して４秒間保持した時（Ｒ１時）の当該頂部の荷重前の頂部（高さ２５μｍ）に対する復元率を測定した。また、当該４秒間保持した後、さらに６０秒間保持した時（Ｒ２時）の当該頂部の荷重前の頂部（高さ２５μｍ）に対する復元率を測定した。Ｒ１時及びＲ２時における復元率の測定結果を表２に合わせて示す。
　なお、復元率は、フィッシャー社製の商品名ＨＰ１００ＸＹｐ（圧子形状：半球状φ０．４ｍｍボール、圧子本体材質：ステンレス、圧子の試料との接触部材質：タングステンカーバイト、圧子と測定機との接続部材質：フェライト）を用いて測定した。
【０１１９】
　作製した実施例及び比較例の光学シートの光学機能発現部の復元性及び耐傷付き性を、下記の方法及び評価基準により評価した。その結果を合わせて表２に示す。
【０１２０】
　（評価方法）
　図６は、本発明における復元性及び耐傷付き性の評価方法を模式的に示した概略図であり、図６に示すように、耐摩耗試験機の可動盤１１０上に試験
片である光学シート１を透明基材側が可動盤側に位置するように設定し、当該試験片上に面積１２ｃｍ２の偏光フィルム１２０を介して荷重部１３０に２．４５Ｎ（２５０ｇｆ）の荷重をかけた。そして、可動盤１１０を速度５ｍｍ／ｓで２０秒間、図６の矢印１４０方向に移動させた時の光学機能発現部の頂部の状態を目視及び顕微鏡観察により評価した。
【０１２１】
　試験片は、得られた光学シートを長さ１５０ｍｍ、幅４０ｍｍに切断したものを用いた。
　測定装置は、テスター産業（株）製の商品名ＡＢ−３０１  学振型摩擦堅牢度試験機を用いた。
　偏光フィルムは、面積１２ｃｍ２の大日本印刷（株）製の商品名Ｈ２５を用い、マット層側を試験片に向けて配置した。
　顕微鏡は、（株）キーエンス社製の商品名デジタルマイクロスコープ  ＶＨＸ−２００Ｎを用いた。
　なお、荷重部の底面は外径２０ｍｍ、内径１０ｍｍのドーナツ状であり、底面積は２．３６ｃｍ２である。
【０１２２】
　（復元性評価）
・評価５：顕微鏡観察で形状の変形が確認されなかった。
・評価４：顕微鏡観察で形状の変形が確認されたが、バックライト上で目視では確認されなかった。
・評価３：バックライト上で目視で形状の変形が確認されたが、室温（２５℃）で１０分以内に元の形状に復元した。
・評価２：バックライト上で目視で形状の変形が確認され、室温（２５℃）で１０分以内に元の形状に復元しなかったが、３５℃に加熱した場合、５分以内に元の形状に復元した。
・評価１：バックライト上で目視で形状の変形が確認され、３５℃で加熱しても５分以内に元の形状に復元しなかったが、８０℃で１分加熱した場合、元の形状に復元した。
【０１２３】
　（耐傷付き性評価）
・評価５：顕微鏡観察で傷が確認されなかった。
・評価４：顕微鏡観察で傷が１本確認されたが、バックライト上で目視では傷が確認されなかった。
・評価３：バックライト上で目視により傷が２〜３本確認された。
・評価２：バックライト上で目視により傷（スジ）が多数確認された。
・評価１：バックライト上で目視によりプリズム表面全面に削れた後が確認された。
　なお、復元性評価及び耐傷付き性評価において、顕微鏡観察は、顕微鏡の倍率を１００〜１０００倍の範囲内で適宜調節して行った。
【０１２４】
　図７は、本発明における復元性及び耐傷付き性の評価方法を模式的に示した概略図であり、復元性評価３及び耐傷付き性評価５とは、例えば、図７の（ａ）に示すように光学機能発現部２０の単位凹凸構造３０の頂部に、偏光フィルム１２０の幅Ｌの凹み（変形）が形成された後、室温（２５℃）で１０分以内に、図７の（ｂ）に示すように凹凸形状が元の形状に復元し、かつ、顕微鏡観察で傷が確認されなかった場合をいう。
　復元性評価３及び耐傷付き性評価３とは、例えば、図７の（ｃ）に示すように光学機能発現部２０の単位凹凸構造３０の頂部に、偏光フィルム１２０の幅Ｌの凹み（変形）と、偏光フィルム１２０の幅Ｌよりも小さい幅ｌが形成された後、室温（２５℃）で１０分以内に、図７の（ｄ）に示すように凹凸形状が元の形状に復元するが、凹凸構造の頂部近傍の表面に復元せずに残った傷が２〜３本形成され、当該傷がバックライト上で目視により確認された場合をいう。
【０１２５】
【表２】
【０１２６】
　（結果のまとめ）
　表２より、実施例１〜４では、押し込み荷重０．５ｍＮ時の押し込み深さが２．８μｍ、押し込み荷重３００ｍＮ時の押し込み深さが２０．８〜２２．２μｍと大きかった。
　また、実施例１〜４では、押し込み荷重３００ｍＮ時のマルテンス硬度が２６．２〜３７．３Ｎ／ｍｍ２と、５０Ｎ／ｍｍ２以下であった。
　実施例１〜４では、押し込み荷重３００ｍＮ時の塑性変形硬さが２９．５〜４６．５Ｎ／ｍｍ２と、５０Ｎ／ｍｍ２以下であった。
　そして実施例１〜４では、復元性及び耐傷付き性がともに良好であった。
　特に、復元率の評価について、実施例１〜３では、Ｒ１時の復元率は６８．７〜６８．９％、Ｒ２時の復元率は７８．２〜７８．５％と良好であった。さらに実施例４では、Ｒ１時の復元率は７７．８％、Ｒ２時の復元率は９８．６％となり、実施例１〜３の場合よりも短時間での復元性及び一定時間経過時の復元性の両方においてさらに優れた結果が得られた。
　しかし、比較例１では、押し込み荷重０．５ｍＮ時及び押し込み荷重３００ｍＮ時の押し込み深さがともに小さく、マルテンス硬度及び塑性変形硬さは大きかった。
　そして、比較例１では、Ｒ１時及びＲ２時の復元率が低く、復元性及び耐傷付き性の評価がともに低かった。
【符号の説明】
【０１２７】
１  光学シート
１０  透明基材
２０  光学機能発現部
３０  単位凹凸構造
４０  光拡散層
５０  面光源装置
６０  導光板
６１  光放出面
６２  側端面
７０  光源
８０  光反射板
９０  液晶表示装置
１００  液晶セル
１１０  可動盤
１２０  偏光フィルム
１３０  荷重部
１４０  移動方法
１５０  傷」
（５）「【図６】
【図７】
」
３　引用文献８の記載事項
　当審拒絶理由通知書で通知した拒絶の理由において引用文献８として引用され、本件優先日前に電気通信回線を通じて公衆に利用可能となった国際公開第２０１０／１１３６００号（以下「引用文献８」という。）には、以下の事項が記載されている。  
（１）「技術分野
[0001]本発明は、光学材料として利用が可能な新規（メタ）アクリル酸エステル誘導体に関する。
背景技術
[0002]現在、液晶テレビ、ノートパソコン、カーナビ、携帯電話、携帯ゲーム機などの液晶表示パネルの輝度向上を目的とした集光フィルム（プリズムシート）においては、液晶表示素子の小型化、高輝度化、高耐光性が要求されている。特に高輝度化のためには、プリズムシートの高屈折率化が不可欠である。
・・・（中略）・・・
発明が解決しようとする課題
[0006]本発明の課題は、その硬化物が高屈折率であって、光学材料として利用が可能な低粘性の新規（メタ）アクリル酸エステル誘導体を提供することである。
・・・（中略）・・・
発明の効果
[0015]本発明によれば、その硬化物が高屈折率であって、光学材料として利用が可能な低粘性の（メタ）アクリル酸エステル誘導体を提供することができる。」
（２）「発明を実施するための形態
[0016]本発明で用いられる（メタ）アクリル酸エステル誘導体は、一般式（１）
[0017]で表され、
１）Ｘ―で表される基が、下記式（２）〜（５）で表される何れかの基である場合には、
[0018][化4]
[0019]Ｒ１及びＲ２で表される基は各々独立に置換基を有してもよいベンゼン環を有する基、ｎは１〜４の整数を表し、
２）Ｘ―で表される基が、下記式（６）又は（７）で表される何れかの基である場合には、
[0020][化5]
[0021]Ｒ１及びＲ２は、各々独立に炭素数１〜４の低級アルキル基又は置換基を有してもよいベンゼン環を有する基から任意に選ばれる基であって、Ｒ１又はＲ２のうち少なくとも一つは置換基を有してもよいベンゼン環を有する基、Ｒ３は炭素数１〜４の低級アルキル基、ｎは１〜４の整数であることに特徴を有する。
また、本発明の（メタ）アクリル酸エステル誘導体には、メタクリル酸エステル誘導体も含まれる。
[0022]ここで、
１）Ｘ―で表される基が、下記式（２）〜（５）で表される何れかの基である場合には、
[0023][化6]
[0024]好ましい例として、
[0025][化7]
[0026]等の部分構造を挙げることができる。
[0027]また、Ｒ１及びＲ２で表される基であって、置換基を有してもよいベンゼン環を有する基の好ましい例として、例えば、フェニル基、ジフェニルエーテル基、ジフェニルメチル基、（２−フェニルエチル）フェニル基、ベンジルオキシフェニル基等の基を挙げることができる。
更に、本発明の具体的な（メタ）アクリル酸エステル誘導体としては、例えば、
２，２−ジフェニルエチルアクリレート、３，３−ジフェニルプロピルアクリレート、４，４−ジフェニルブチルアクリレート、２−（ジフェニルメトキシ）エチルアクリレート、２−ベンジルフェニルアクリレート、３−ベンジルフェニルアクリレート、４−ベンジルフェニルアクリレート、２−フェノキシフェニルアクリレート、３−フェノキシフェニルアクリレート、４−フェノキシフェニルアクリレート、２−ベンジルベンジルアクリレート、３−ベンジルベンジルアクリレート、４−ベンジルベンジルアクリレート、２−フェノキシベンジルアクリレート、３−フェノキシベンジルアクリレート、４−フェノキシベンジルアクリレート、２−（２−フェノキシフェノキシ）エチルアクリレート、２−フェネチルフェニルアクリレート、３−フェネチルフェニルアクリレート、４−フェネチルフェニルアクリレート、２−（ベンジルオキシ）フェニルアクリレート、３−（ベンジルオキシ）フェニルアクリレート、４−（ベンジルオキシ）フェニルアクリレート、（２−フェノキシメチル）フェニルアクリレート、（３−フェノキシメチル）フェニルアクリレート、（４−フェノキシメチル）フェニルアクリレート、２−フェネチルベンジルアクリレート、３−フェネチルベンジルアクリレート、４−フェネチルベンジルアクリレート、２−（ベンジルオキシ）ベンジルアクリレート、３−（ベンジルオキシ）ベンジルアクリレート、４−（ベンジルオキシ）ベンジルアクリレート、２−（フェノキシメチル）ベンジルアクリレート、３−（フェノキシメチル）ベンジルアクリレート、４−（フェノキシメチル）ベンジルアクリレート、１，２−ジフェニルエチルアクリレート、２，３−ジフェニルエチルアクリレート、２−フェノキシ−２−フェニルエチルアクリレート等の（メタ）アクリル酸エステル誘導体を挙げることができる。」
（３）「実施例
[0070]次に、実施例により本発明を更に詳細に説明する。
・・・（中略）・・・
[0075]（実施例３）２−ベンジルベンジルアクリレート（Ｃ）の合成
実施例１と同様の方法で、３，３−ジフェニルプロピルアルコールの代わりに（２−ベンジルフェニル）メタノールを用いて、２−ベンジルベンジルアクリレートを合成した(収量７０ｇ、収率８５％)。得られた生成物の屈折率（ｎＤ，２５℃）は１．５６４、粘度（２５℃）は２０ｍＰａ・ｓであった。
[0076]１Ｈ−ＮＭＲ（３００ＭＨｚ）：δ（ＣＤＣｌ３、内部標準ＴＭＳ）  ３．９０（ｓ、２Ｈ）、５．２５（ｓ、２Ｈ）、５．８０（ｄ、１Ｈ），６．０６（ｑ、１Ｈ）、６．２９（ｄ、１Ｈ）、７．２０−７．３０（ｍ、９Ｈ）
ＧＣ−ＭＳ（ＣＩ）：ｍ／ｚ＝２５３［Ｍ＋Ｈ］＋
[0077][化12]
[0078]（実施例４）２−フェノキシベンジルアクリレート（Ｄ）の合成
実施例１と同様の方法で、３，３−ジフェニルプロピルアルコールの代わりに（２−フェノキシフェニル）メタノールを用いて、２−フェノキシベンジルアクリレートを合成した（収量６９ｇ、収率８２％)。得られた生成物の屈折率（ｎＤ，２５℃）は１．５６４、粘度（２５℃）は１７ｍＰａ・ｓであった。
[0079]１Ｈ−ＮＭＲ（３００ＭＨｚ）：δ（ＣＤＣｌ３、内部標準ＴＭＳ）  ５．３０（ｓ、２Ｈ）、５．７９（ｄ、１Ｈ），６．０９（ｑ、１Ｈ），６．３７（ｄ，１Ｈ）、６．９０−７．４８（ｍ、９Ｈ）
ＧＣ−ＭＳ（ＣＩ）：ｍ／ｚ＝２５５［Ｍ＋Ｈ］＋
[0080][化13]
・・・（中略）・・・
[0089][表1]
」
４　引用文献９
（１）引用文献９の記載事項
　当審拒絶理由通知書で通知した拒絶の理由において引用文献９として引用され、本件優先日前に頒布された刊行物である特表２００８−５３３５２５号公報 （以下「引用文献９」という。）には、以下の事項が記載されている。なお、下線は、当合議体が付したものであり、引用発明の認定に活用した箇所を示す。 
　ア　「【特許請求の範囲】
【請求項１】
　
微細構造化表面を有する光学層を含む調光フィルムであって、前記光学層が、
　
（ａ）ポリマー材料と、
　
（ｂ）複数の表面改質ジルコニア粒子とを含有し、前記ジルコニア粒子は、前記ジルコニア粒子中の無機酸化物の重量を基準にして０．１〜８重量パーセントのイットリウムを含み、前記ジルコニア粒子は、平均一次粒度が３０ナノメートル以下であり、分散指数が１〜３であり、強度平均粒度の体積平均粒度に対する比が３．０以下であり、少なくとも７０パーセントが立方晶、正方晶、またはそれらの組み合わせである結晶構造を有する、調光フィルム。
・・・（中略）・・・
【請求項３】
　前記調光フィルムが輝度向上フィルムである、請求項１に記載の調光フィルム。
・・・（中略）・・・
【請求項６】
　前記ポリマー材料が、高屈折率を有するオリゴマー材料と、反応性希釈剤と、多官能性架橋性モノマーとを含む重合性組成物の反応生成物である、請求項１に記載の調光フィルム。」
　イ　「【技術分野】
【０００１】
　本発明は、調光フィルムと、ジルコニア粒子を含有する調光フィルムの製造方法とに関する。
【背景技術】
【０００２】
・・・（中略）・・
【０００５】
　現行の一部の調光フィルムの欠点の１つは、微細構造の先端に機械的な損傷が起こりやすいことである。たとえば、指の爪、または硬く比較的鋭い端部で軽くこすると、微細構造の先端の破壊または破損が起こる場合がある。先端を破壊するのに十分な条件は、調光フィルムの通常の取扱中に発生しうる。たとえば、輝度向上フィルムの先端は、このようなフィルムを含む液晶ディスプレイの製造プロセス中に破壊される場合がある。
【０００６】
　微細構造の先端が破壊されると、影響を受けた先端反射性および屈折性が低下し、透過光は実質的にすべてが前方角度に散乱する。調光フィルムがディスプレイ上の輝度向上フィルムであり、そのディスプレイをまっすぐ観察する場合、調光フィルム内の擦り傷を有する領域は、その周囲にある輝度向上フィルムの損傷していない領域よりも暗くなる。しかし、カットオフ角（すなわち、ディスプレイ上の画像を見ることができなくなる角度）付近またはそれを超える角度でディスプレイを観察すると、擦り傷を有する領域は、その周囲にあるフィルムの損傷していない領域よりも実質的に明るく見える。両方の状況において、外見上の観点から擦り傷は好ましくない。多数の擦り傷を有する輝度向上フィルムは、液晶ディスプレイなどの一部のディスプレイにおける使用に容認されない場合がある。
【課題を解決するための手段】
【０００７】
　本発明は、微細構造化物品、および微細構造化物品の製造方法を提供する。より詳細には、本発明の微細構造化物品はジルコニア粒子を含有する。このジルコニア粒子は、コロイド状（たとえば１００ナノメートル未満）で、結晶質であり、実質的に会合していない。微細構造化物品は、たとえば、輝度向上フィルム、反射フィルム、回転フィルムなどの調光フィルムであってよい。」
　ウ　「【発明を実施するための最良の形態】
【００３１】
　ジルコニア粒子を含有する、調光フィルムなどの微細構造化物品を提供する。このジルコニア粒子は、コロイド状（たとえば１００ナノメートル未満）で、結晶質であり、実質的に会合していない。このジルコニア粒子は、調光フィルムの屈折率を増加させることができる、調光フィルムの耐久性を増加させることができる、またはそれらの組み合わせを実現することができる。通常、調光フィルムは、輝度向上フィルム、反射フィルム、回転フィルムなどの形態である。
【００３２】
　第１の態様においては、微細構造化表面を有する光学層を含む調光フィルムを提供する。この光学層は、ポリマー材料と、複数の表面改質ジルコニア粒子とを含有する。これらのジルコニア粒子は、ジルコニア粒子中の無機酸化物の重量を基準にして０．１〜８重量パーセントのイットリウムを含有する。さらに、これらのジルコニア粒子は、平均一次粒度が５０ナノメートル以下であり、分散指数が１〜３であり、強度平均粒度の体積平均粒度に対する比が３．０以下であり、少なくとも７０パーセントが立方晶、正方晶、またはそれらの組み合わせである結晶構造を有する。
【００３３】
　通常、ジルコニア粒子を有する調光フィルムは、ポリマー材料のみを含有する調光フィルムよりも屈折率が高い。ある実施形態においては、調光フィルムは輝度向上フィルムである。別の実施形態においては、調光フィルムは反射フィルムまたは回転フィルムである。
・・・（中略）・・・
【００３７】
　本発明のジルコニア粒子は、通常、平均一次粒度が５０ナノメートル以下、４０ナノメートル以下、３０ナノメートル以下、２５ナノメートル以下、または２０ナノメートル以下である。ジルコニア粒子の非会合粒度を意味する一次粒度は、実施例の項に記載されるようにＸ線回折によって求めることができる。
・・・（中略）・・・
【００５４】
　調光フィルムの光学層は、表面改質ジルコニア粒子以外にポリマー材料も含有する。本発明の光学層は、通常、８０重量パーセントまでの表面改質ジルコニア粒子を含む。ある実施形態においては、本発明の光学層は、７５重量パーセントまで、７０重量パーセントまで、６５重量パーセントまで、６０重量パーセントまで、５５重量パーセントまで、５０重量パーセントまで、４５重量パーセントまで、または４０重量パーセントまでの表面改質ジルコニアを含む。本発明の光学層は、通常、少なくとも１重量パーセント、少なくとも５重量パーセント、少なくとも１０重量パーセント、少なくとも１５重量パーセント、少なくとも２０重量パーセント、少なくとも２５重量パーセント、少なくとも３０重量パーセント、少なくとも３５重量パーセント、または少なくとも４０重量パーセントの表面改質ジルコニア粒子を含む。ある実施形態においては、本発明の光学層は、１〜８０重量パーセント、１〜７０重量パーセント、１〜６０重量パーセント、５〜６０重量パーセント、１０〜６０重量パーセント、２０〜６０重量パーセント、３０〜６０重量パーセント、または４０〜６０重量パーセントの表面改質ジルコニア粒子を含有する。
・・・（中略）・・・
【００５６】
　ある代表的なポリマー材料は、ハードセグメントおよびソフトセグメントの両方を有するオリゴマー材料を含む重合性組成物から調製される。ハードセグメントは、ポリウレタンであることが多く、ソフトセグメントはポリエステルであることが多い。さらに、重合性組成物は、微細構造化物品を製造するのに適した粘度（たとえば、１，０００〜５，０００ｃｐ）を得るためにモノマーを含むことが多い。たとえば、オリゴマー樹脂は、アクリレート系であることが多く、モノマーは、アルキル（メタ）アクリレート、芳香族（メタ）アクリレート、またはそれらの組み合わせなどのエチレン系不飽和モノマーである。この重合性組成物は、多くの場合、溶媒を含有せず、光開始剤の存在下で紫外線を使用した場合に架橋性および硬化性である。このような重合性組成物は、たとえば、米国特許第５，１８３，５９７号明細書（ルー（Ｌｕ））および同第５，１７５，０３０号明細書（ルー（Ｌｕ）ら）に、より詳細に記載されている。
【００５７】
　別の代表的なポリマー材料は、高屈折率を有するオリゴマー材料と、反応性希釈剤と、架橋剤（すなわち、架橋剤または架橋性モノマー）とを含む重合性組成物から調製される。この重合性組成物は開始剤を含むことが多い。オリゴマー材料は、ポリマー材料の全体的な光学的性質および抵抗性に寄与する。反応性希釈剤は、重合性組成物の粘度を調整するために加えることができるモノマーである。通常この粘度は、組成物中への気泡の取り込みを最小限にし、完全な微細構造形状を形成できるのに十分な流動性となるように調整される。多官能性架橋剤は、光学層の耐久性を高めるために加えられ、ポリマーのガラス転移温度を上昇させることができる（たとえば、ポリマー材料のガラス転移温度は多くの場合４５℃を超える）。これらの代表的なポリマー材料は、２００３年９月１２日に出願された米国特許出願第１０／６６２０８５号明細書、２００４年９月１０日に出願された米国特許出願第１０／９３９１８４号明細書、および２００４年９月１０日に出願された米国特許出願第１０／９３８００６号明細書に、より詳細に記載されている。
【００５８】
　これらの代表的なポリマー材料用のオリゴマー材料は、ウレタンアクリレート、エポキシアクリレート、またはそれらの組み合わせであることが多い。典型的なオリゴマー材料としては、芳香族ウレタンアクリレート（たとえば、ジョージア州スマーナのサーフェス・スペシャルティーズ（Ｓｕｒｆａｃｅ　Ｓｐｅｃｉａｌｔｉｅｓ，Ｓｍｙｒｎａ，ＧＡ）よりエベクリル（ＥＢＥＣＲＹＬ）６７００−２０Ｔとして市販されている）、芳香族ウレタンジアクリレート（たとえば、サーフェス・スペシャルティーズ（Ｓｕｒｆａｃｅ　Ｓｐｅｃｉａｌｔｉｅｓ）よりエベクリル（ＥＢＥＣＲＹＬ）４８４９およびエベクリル（ＥＢＥＣＲＹＬ）４８２７として市販されている）、芳香族ウレタントリアクリレート（たとえば、サーフェス・スペシャルティーズ（Ｓｕｒｆａｃｅ　Ｓｐｅｃｉａｌｔｉｅｓ）よりエベクリル（ＥＢＥＣＲＹＬ）６６０２として市販されている）、ウレタンアクリレート（たとえば、サートマー（Ｓａｒｔｏｍｅｒ）よりＣＮ９７２として市販されている）、ウレタンアクリレートブレンド（たとえば、トリプロピレングリコールジアクリレートとブレンドされてサートマー（Ｓａｒｔｏｍｅｒ）よりＣＮ９７０Ａ６０およびＣＮ９７３Ａ８０として市販されている）、六官能性ウレタンアクリレート（たとえば、サートマー（Ｓａｒｔｏｍｅｒ）よりＣＮ９７５として市販されており、さらにサーフェス・スペシャルティーズ（Ｓｕｒｆａｃｅ  Ｓｐｅｃｉａｌｔｉｅｓ）よりエベクリル（ＥＢＥＣＲＹＬ）２２０として市販されている）、ビスフェノールＡエポキシジアクリレート（たとえば、サーフェス・スペシャルティーズ（Ｓｕｒｆａｃｅ  Ｓｐｅｃｉａｌｔｉｅｓ）よりエベクリル（ＥＢＥＣＲＹＬ）６０８、エベクリル（ＥＢＥＣＲＹＬ）１６０８、およびエベクリル（ＥＢＥＣＲＹＬ）３７００として市販されている）、改質ビスフェノールＡエポキシジアクリレート（たとえば、サーフェス・スペシャルティーズ（Ｓｕｒｆａｃｅ　Ｓｐｅｃｉａｌｔｉｅｓ）のエベクリル（ＥＢＥＣＲＹＬ）３７０１）、部分アクリル化ビスフェノールＡエポキシジアクリレート（たとえば、エベクリル（ＥＢＥＣＲＹＬ）３６０５として市販されている）、エポキシアクリレート（たとえば、ペンシルバニア州エクストンのサートマー（Ｓａｒｔｏｍｅｒ，Ｅｘｔｏｎ，ＰＡ）よりＣＮ１２０およびＣＮ１０４として、ならびにサーフェス・スペシャルティーズ（Ｓｕｒｆａｃｅ　Ｓｐｅｃｉａｌｔｉｅｓ）よりエベクリル（ＥＢＥＣＲＹＬ）３２００として市販されている）、改質エポキシアクリレート（たとえば、サートマー（Ｓａｒｔｏｍｅｒ）よりＣＮ１１５、ＣＮ１１６、ＣＮ１１７、ＣＮ１１８、およびＣＮ１１９として市販されている）、脂肪族／芳香族エポキシアクリレート（たとえば、サーフェス・スペシャルティーズ（Ｓｕｒｆａｃｅ　Ｓｐｅｃｉａｌｔｉｅｓ）よりエベクリル（ＥＢＥＣＲＹＬ）３２０１として市販されている）、およびゴム改質エポキシジアクリレート（たとえば、サーフェス・スペシャルティーズ（Ｓｕｒｆａｃｅ　Ｓｐｅｃｉａｌｔｉｅｓ）よりエベクリル（ＥＢＥＣＲＹＬ）３３０２として市販されている）が挙げられるが、これらに限定される��のではない。
【００５９】
  これらの代表的なポリマー材料用の典型的な反応性希釈剤モノマーとしては、モノアクリレート、たとえば（メタ）アクリル酸フェニルチオエチル、アクリル酸イソオクチル（たとえば、ペンシルバニア州エクストンのサートマー（Ｓａｒｔｏｍｅｒ，Ｅｘｔｏｎ，ＰＡ）よりＳＲ−４４０として市販されている）、アクリル酸イソデシル（たとえば、サートマー（Ｓａｒｔｏｍｅｒ）よりＳＲ−３９５として市販されている）、アクリル酸イソボルニル（たとえば、サートマー（Ｓａｒｔｏｍｅｒ）よりＳＲ−５０６として市販されている）、アクリル酸２−フェノキシエチル（たとえば、サートマー（Ｓａｒｔｏｍｅｒ）よりＳＲ−３３９として市販されている）、アルコキシル化アクリル酸テトラヒドロフルフリル（たとえば、サートマー（Ｓａｒｔｏｍｅｒ）よりＣＤ−６１１として市販されている）、および２（２−エトキシエトキシ）エチルアクリレート（たとえば、サートマー（Ｓａｒｔｏｍｅｒ）よりＳＲ−２５６として市販されている）；ジアクリレート、たとえば、１，３−ブチレングリコールジアクリレート（たとえば、サートマー（Ｓａｒｔｏｍｅｒ）よりＳＲ−２１２として市販されている）、１，６−ヘキサンジオールジアクリレート（たとえば、サートマー（Ｓａｒｔｏｍｅｒ）よりＳＲ−２３８として市販されている）、ネオペンチルグリコールジアクリレート（たとえば、サートマー（Ｓａｒｔｏｍｅｒ）よりＳＲ−２４７として市販されている）、およびジエチレングリコールジアクリレート（たとえば、サートマー（Ｓａｒｔｏｍｅｒ）よりＳＲ−２３０として市販されている）が挙げられるが、これらに限定されるものではない。他の反応性希釈剤モノマーとしては、たとえば、メチルスチレン、スチレン、ジビニルベンゼンなどが挙げられる。
・・・（中略）・・・
【０１５８】
　調光フィルム１１は、図３に示されるように、プリズム２２、２４、２６、および２８で代表されるプリズムの配列を含む。たとえば、プリズム２２などの各プリズムは、第１の小面３０および第２の小面３２を有する。プリズム２２、２４、２６、および２８は、プリズムが上に形成される第１の表面３６と、実質的に平坦または平面であり第１の表面の反対側にある第２の表面３８とを有する本体部分３４の上に形成することができる。」
　エ　「【実施例】
【０１８５】
・・・（中略）・・・
【０２１８】
　「ＳＲ−３５１」または「ＴＭＰＡ」は、ペンシルバニア州エクストンのサートマー・カンパニー・インコーポレイテッド（Ｓａｒｔｏｍｅｒ　Ｃｏ．，Ｉｎｃ．，Ｅｘｔｏｎ，ＰＡ）より入手したトリメチロールプロパントリアクリレートを意味し；
・・・（中略）・・・
【０２２６】
　「ＮＳＥＡ」は、本願と同一の譲受人に譲渡された同時係属中の米国特許出願第１１／０２６５７３号明細書に記載されるように調製したアクリル酸２−ナフタルチオエチルを意味し；
・・・（中略）・・・
【０２２８】
　「ＭＥＥＡＡ」は、ウィスコンシン州ミルウォーキーのアルドリッチ・ケミカル・カンパニー（Ａｌｄｒｉｃｈ　Ｃｈｅｍｉｃａｌ　Ｃｏ．，Ｍｉｌｗａｕｋｅｅ，ＷＩ）より入手したメトキシエトキシ酢酸を意味し；
・・・（中略）・・・
【０２３１】
　「ＴＰＯ−Ｌ」は、商品名「ルシリン（ＬＵＣＩＲＩＮ）ＴＰＯ−Ｌ」でニュージャージー州フローハムパークのＢＡＳＦコーポレーション（ＢＡＳＦ  Ｃｏｒｐ．，Ｆｌｏｒｈａｍ  Ｐａｒｋ，ＮＪ）より入手可能な２，４，６−トリメチルベンゾイルジフェニルホスフィン酸エチルを意味し；
・・・（中略）・・・
【０２３９】
調製例１：ジルコニアゾル１の調製
　酢酸イットリウム水和物（３８．５８ｇ；ウィスコンシン州ミルウォーキーのアルドリッチ・ケミカル・カンパニー（Ａｌｄｒｉｃｈ　Ｃｈｅｍｉｃａｌ　Ｃｏ．，Ｍｉｌｗａｕｋｅｅ，ＷＩ）より入手した）を、酢酸ジルコニウム溶液（１５００．０ｇ；マサチューセッツ州アッシュランドのナイアコール・ナノテクノロジーズ・インコーポレイテッド（Ｎｙａｃｏｌ　Ｎａｎｏ　Ｔｅｃｈｎｏｌｏｇｉｅｓ，Ｉｎｃ．，Ａｓｈｌａｎｄ，ＭＡ）より入手可能）中に溶解させた。この混合物を室温で終夜乾燥させ、次に強制空気オーブン中９０℃で４時間さらに乾燥させた。この結果得られた固体を、１２．５重量パーセント溶液を得るのに十分な脱イオン水中に溶解させた。この溶液（すなわち、第１の供給材料）を、２０６℃に加熱した油浴中に浸漬した１００フィートの外径０．２５インチのステンレス鋼管に、８０ミリリットル／分の速度で圧送した。次に、この流れを氷水浴中に浸漬した別の４０フィートの長さの管に通した。背圧調整器を管の末端に配置して、２６０〜２９０ｐｓｉｇの出口圧力を維持した。このステップにおける生成物は、白色固体の微粒子の懸濁液であった。ロータリーエバポレーターを使用して、この液体懸濁液を１４．５重量パーセント固形分まで濃縮した。この濃縮懸濁液（すなわち、第２の供給材料）を、２０６℃に加熱した油浴中に浸漬した１００フィートの外径０．２５インチのステンレス鋼管に、１０ミリリットル／分の速度で圧送した。次に、この流れを氷水浴中に浸漬した別の４０フィートの長さの管に通した。背圧調整器を管の末端に配置して、２６０〜２７０ｐｓｉｇの出口圧力を維持した。このステップの生成物は、１０．５重量パーセント固形分と測定されたゾル（すなわち、ジルコニアゾル）であった。この調製例の特性決定データを表２および３に示す。
・・・（中略）・・・
【０２４２】
実施例１
　１２，０００を超えるＭＷＣＯを有する透析膜（ミズーリ州セントルイスのシグマ−アルドリッチ・コーポレーション（Ｓｉｇｍａ−Ａｌｄｒｉｃｈ  Ｃｏｒｐ．，Ｓｔ．Ｌｏｕｉｓ，ＭＯ）より入手可能）を使用して、調製例１のジルコニアゾルを約１２時間透析することで、１０．９３重量パーセント固形分の安定なゾルを得た。この透析したジルコニアゾル（４３５．０１ｇ）およびＭＥＥＡＡ（９．８５ｇ）を１リットルの丸底フラスコに投入し、その混合物を回転蒸発によって濃縮した。次に、濃縮したゾルにイソプロパノール（３０ｇ）およびＮＳＥＡ（３５．００ｇ）を加えることで、分散液を形成した。次に、ロータリーエバポレーターを使用してこの分散液を濃縮することで、４８．８３重量パーセントのジルコニアを含有し、１．６７４の屈折率を有する硬化性樹脂を得た。４０．０９ｇのこの硬化性樹脂に０．３９ｇのＴＰＯ−Ｌを加えることによって混合物を調製した。次に、１０．０３ｇのこの混合物に０．９８ｇのＳＲ−３５１を加えた。
・・・（中略）・・・
【０２５１】
実施例９〜１９
　実施例１〜８の樹脂を使用して作製した各輝度向上フィルムの利得を測定し、表１に示している。表１中、記号「−−−」は、その試料を作製しなかったことを意味する。これらのフィルムの製造に使用した手順は前述のものである。
【０２５２】
【表１】
」
　オ　「【図面の簡単な説明】
【０２５５】
・・・（中略）・・・
【図３】説明的な微細構造化調光フィルムの斜視図である。」
　カ　「【図３】
」
（２）引用文献９に記載された発明
　引用文献９の【請求項３】及び【０００７】の記載に接した当業者ならば、引用文献９の【請求項１】に記載された「調光フィルムとして」、「輝度向上フィルムとして用いられる調光フィルム」の発明を把握することができる。
　そうしてみると、引用文献９には、請求項１に係る発明に関連して、次の発明（以下「引用発明９」という。）が記載されている。
「　微細構造化表面を有する光学層を含む調光フィルムであって、前記光学層が、
　（ａ）ポリマー材料と、
　（ｂ）複数の表面改質ジルコニア粒子とを含有し、前記ジルコニア粒子は、前記ジルコニア粒子中の無機酸化物の重量を基準にして０．１〜８重量パーセントのイットリウムを含み、前記ジルコニア粒子は、平均一次粒度が３０ナノメートル以下であり、分散指数が１〜３であり、強度平均粒度の体積平均粒度に対する比が３．０以下であり、少なくとも７０パーセントが立方晶、正方晶、またはそれらの組み合わせである結晶構造を有し、
　輝度向上フィルムとして用いられる、
　調光フィルム。」
第５　対比及び判断
１　引用発明１との対比及び判断
（１）対比
　本願発明１と引用発明１を対比すると、以下のとおりとなる。
　ア　輝度向上フィルム
　引用発明１の「微細構造化物品」は、「輝度向上フィルムとして用いられる」ものである。そうしてみると、引用発明１の「微細構造化物品」は、本願発明１の「輝度向上フィルム」に相当するといえる。
　また、引用発明１の「微細構造化物品」は、物品であるから、「表面を有する」ものである。そうしてみると、引用発明１の「微細構造化物品」は、本願発明１の「輝度向上フィルム」における、「表面を有する」という要件を満たすものである。
　イ　無機ナノ粒子、反応生成物
　引用発明１の「反応生成物」は、「少なくとも２つの（メタ）アクリレート基を含む少なくとも１種のオリゴマーまたはモノマー、少なくとも１種の単官能性（メタ）アクリルモノマーを含」む「有機相」と、「無機ナノ粒子」を含むものである。ここで、引用発明１の「無機ナノ粒子」は、その文言どおり、本願発明１の「無機ナノ粒子」に相当する。また、引用発明１の「反応生成物」は、技術的にみて、「重合性組成物」であるといえる。
　他方、本願発明１の「反応生成物」は、「少なくとも２０重量％の屈折率が少なくとも１．６８である無機ナノ粒子」を含むものである。
　ここで、引用発明１の「反応生成物」は、その文言どおり、本願発明１の「反応生成物」に相当するといえる。
　そうしてみると、引用発明１の「反応生成物」と本願発明１の「反応生成物」は、「無機ナノ粒子を含む重合性組成物の反応生成物」である点で共通する。
　さらに、引用発明１の「微細構造化物品」は、「反応生成物」を含むものである。そうしてみると、技術的にみて、引用発明１の「微細構造化物品」の表面も、「微細構造化物品」と同様、「反応生成物」を含むものであるといえる。
　他方、本願発明１の「輝度向上フィルム」における「ミクロ構造化表面」は、「反応生成物」を含むものである。
　そうしてみると、引用発明１の「微細構造化物品」と本願発明１の「輝度向上フィルム」は、「表面」が「無機ナノ粒子を含む重合性組成物の反応生成物を含む」点で共通する。
（２）一致点及び相違点
　ア　本願発明１と引用発明１は、次の構成で一致する。
（一致点）
「表面を有する輝度向上フィルムであって、前記表面が、
　無機ナノ粒子
　を含む重合性組成物の反応生成物を含む、輝度向上フィルム。」
　イ　本願発明１と引用発明１は、次の点で相違する。
（相違点）
　本願発明１における、「輝度向上フィルム」は、「複数のプリズムを含むミクロ構造化表面を有し」、「ミクロ構造化表面」は、「少なくとも２０重量％の屈折率が少なくとも１．６８である無機ナノ粒子」と、「少なくとも３個の連続するアルキレンオキシド繰り返し単位を有する非芳香族多官能性（メタ）アクリレートモノマー」と、「ビフェニル（メタ）アクリレートモノマー及びベンジル（メタ）アクリレートモノマーから選択される、モノ（メタ）アクリレート希釈剤」とを含む「重合性組成物の反応生成物」を含むのに対して、引用発明１は、このように特定されたものではない点。
（３）判断
　上記相違点についての判断は、以下のとおりである。
　第１に、引用文献１の【００７１】には、微細構造化表面は、フィルムの長さ又は幅に沿って伸びる複数の平行な長手方向の稜であって、当該稜が複数のプリズム頂点から形成されることができることが記載されている。また、引用文献１の【００８６】及び【図２】には、輝度向上フィルムは、複数のプリズムアレイを含むことが開示されている。加えて、本件優先日前の技術常識を心得た当業者ならば、「輝度向上フィルム」として、「複数のプリズムを含むミクロ構造を有する」ものを直ちに想起することができる。
　そうしてみると、上記相違点に係る本願発明１の構成のうち、「複数のプリズムを含むミクロ構造を有する」との構成については、引用文献１の上記記載に接した当業者が、引用発明１が実質的に具備するものと理解する構成であるから、実質的な相違点でない。
　仮にそうでないとしても、引用文献１の上記記載に接した当業者が、引用発明１の「微細構造化物品」を「複数のプリズムを含むミクロ構造を有する」構成のものとすることは、引用文献１の記載が示唆する事項にすぎない。
　第２に、引用文献１の【００５１】には、無機ナノ粒子としてジルコニアが挙げられており、【００５３】には、ジルコニアナノ粒子は、重合性組成物の３０〜６０ｗｔ％の量で用いることができることが記載されている。ここで、ジルコニアの屈折率は２．１−２．２程度である。また、本願明細書の【０００３】及び【００６６】の記載を考慮すると、本願発明１の「無機ナノ粒子」は、表面改質されたものであるとも解されるが、ジルコニアの屈折率は、上述のとおり十分高いものであるから、表面改質による屈折率の変化を考慮しても、その屈折率が、本願発明１の「屈折率が少なくとも１．６８である」という要件を満たすものであることは明らかである。
　そうしてみると、引用発明１において、「反応生成物」に含有させる「無機ナノ粒子」として、含有量が３０〜６０ｗｔ％のジルコニアナノ粒子を用い、相違点に係る本願発明１の「少なくとも２０重量％の屈折率が少なくとも１．６８である無機ナノ粒子」を含む構成とすることは、当業者における通常の創意工夫の範囲内の事項にすぎない。 
　第３に、引用文献１の【００３０】、【００３８】−【００４０】には、二官能性である（メタ）アクリレートモノマー又はオリゴマー（引用発明１の「少なくとも２つの（メタ）アクリレート基を含む少なくとも１種のオリゴマーまたはモノマー」）とともに、好適な単官能性（メタ）アクリレート希釈剤（引用発明１の「単官能性（メタ）アクリルモノマー」）として、ベンジルアクリレートを用いることが記載されている。
　そうしてみると、引用発明１において、「ビフェニル（メタ）アクリレートモノマー及びベンジル（メタ）アクリレートモノマーから選択される、モノ（メタ）アクリレート希釈剤」を含む「重合組成物の反応生成物」を用いることは、引用文献１の記載が示唆する事項にすぎない。あるいは、光学時材料樹脂を低粘度かつ高屈折率のものとするために、モノ（メタ）アクリレート希釈剤としてビフェニル（メタ）アクリレートモノマー又はベンジル（メタ）アクリレートモノマーを用いることは周知技術であり、引用発明１において当業者が容易に想到するものである（当合議体注：前記第５の３によれば、引用文献８にも、プリズムレンズシートの樹脂組成物にビフェニル（メタ）アクリレートモノマー及びベンジル（メタ）アクリレートモノマーから選択される、モノ（メタ）アクリレート希釈剤を用いることが記載されているといえる。）。
　また、引用文献１の【００３０】、【００３１】には、約−８０℃〜０℃のガラス転移温度を有し、微細構造化層の形成に好適な二官能性である（メタ）アクリレートモノマー（引用発明１の「少なくとも２つの（メタ）アクリレート基を含む少なくとも１種のオリゴマーまたはモノマー」）として、ポリエーテルアクリレートを用いることが記載されている。ここで、ポリエーテルアクリレートは、その化学構造からみて、アルキレンオキシド繰り返し単位を有する非芳香族多官能性（メタ）アクリレートモノマーに該当するといえる。また、一般にポリエーテルアクリレートは、少なくとも３個の連続するアルキレンオキシド繰り返し単位を有するといえる。そうしてみると、引用文献１には、本願発明１の「少なくとも３個の連続するアルキレンオキシド繰り返し単位を有する非芳香族多官能性（メタ）アクリレートモノマー」を用いることが記載ないし示唆されているといえる。
　そして、引用文献２の【０１１１】、【０１１３】の【表１】及び【０１１５】には、実施例４として、ポリエチレングリコールジアクリレート（重量平均分子量６００）をモノマー成分とする組成物４を用いたプリズム部を有する光学シートが記載されている。ここで、上記ポリエチレングリコールジアクリレート（重量平均分子量６００）は、その重量平均分子量からみて、３個以上連続するエチレンオキシド繰り返し単位を有しており、本願発明１の「少なくとも３個の連続するアルキレンオキシド繰り返し単位を有する非芳香族多官能性（メタ）アクリレートモノマー」に相当し、また、そのガラス転移温度は、−８０℃〜０℃の範囲にあるといえる（当合議体注；特開２０１３−１４１９６７号公報の【００３３】には、エチレンオキシドの繰り返し単位が９及び１３〜１４であるポリエチレングリコールジアクリレートのガラス転移温度が、それぞれ−２０℃及び−３４℃であることが記載されている）。また、さらに、引用文献２の【０１２５】の【表２】及び【０１２６】には、実施例４の光学機能発現部は、押し込み深さが大きく、マルテンス硬度及び塑性変形硬さが小さく、復元性及び耐傷付き性に優れるという結果が記載されており、こうした結果は、光学機能発現部が柔軟性を有することによるものといえる。 
　そうしてみると、引用文献２には、引用文献１において、引用発明１の「少なくとも２つの（メタ）アクリレート基を含む少なくとも１種のオリゴマーまたはモノマー」として好適に用いられるものとして記載されている、ポリエーテルアクリレートの一種であって、本願発明１の「少なくとも３個の連続するアルキレンオキシド繰り返し単位を有する非芳香族多官能性（メタ）アクリレートモノマー」に相当し、ガラス転移温度が−８０℃〜０℃の範囲にある、ポリエチレングリコールジアクリレート（重量平均分子量６００）をプリズム部を構成する組成物に用いることによって、プリズム部の復元性及び耐傷付き性を向上させる技術が記載されているといえる。
　さらに、ポリエチレングリコールジアクリレート等のポリアルキレンオキシド単位を複数有するアクリルモノマーを構成成分とする樹脂は、一般に柔軟性や耐衝撃性に優れることは周知技術である（例えば、当審拒絶理由通知書で通知した拒絶の理由において引用文献３として引用された、特開２０１１−１８６２０８号公報の【００５７】には、「ポリアルキレンオキシドジ（メタ）アクリレート化合物が解像性、柔軟性、耐めっき性の観点から好ましい」ことが記載されている。また、当審拒絶理由通知書で通知した拒絶の理由において引用文献４として引用された、特開平７−１２５４４９号公報の【００１５】及び【００１６】には、テトラエチレングリコールジアクリレートは柔軟性があって強度的にも優れ、一般的なポリエチレングリコールジアクリレートは、エチレングリコールの数が増えるにつれて分子量が増大し、Ｔｇが低下するとともに柔軟性を増すことが記載されている。さらに、当審拒絶理由通知書で通知した拒絶の理由において引用文献５として引用された、特開２０１１−２０７０４７号公報 の【００４１】には、ポリアルキレンオキサイドを有するアクリルモノマー成分は柔軟性が高いことが記載されている。加えて、当審拒絶理由通知書で通知した拒絶の理由において引用文献６として引用された、特開２００３−１４７０３３号公報 の【００１１】には、ポリエチレングリコール＃４００ジメタクリレート、ポリエチレングリコール＃６００ジメタクリレート、ポリエチレングリコール＃１０００ジメタクリレートは、耐衝撃性、透明性の観点から好ましいことが記載されている。さらに加えて、当審拒絶理由通知書で通知した拒絶の理由において引用文献７として引用された、特表２００９−５４１８０８号公報の【０１０４】、【０１０５】及び【０１０７】には、ポリエチレングリコール（メタ）アクリレートをベースとした組成物が好適な（メタ）アクリレートをベースとした耐衝撃プライマー被覆組成物であることが記載されている。）。 
　ここで、引用発明１と引用文献２に記載された技術は、表面に微小構造を有する光学部材に関する技術分野に属するものである点で共通する。そうしてみると、引用発明１においても、引用文献２の【０００６】に記載の山潰れや頂部の欠けといった問題が解決されることが望ましいことは、技術的にみて明らかである。（当合議体注：引用文献９の【０００５】及び【０００６】には、背景技術として、輝度向上フィルムにおける微細構造の先端は、破壊又は破損が起こる場合があり、これにより、先端反射性及び屈折率が低下することが記載されている。）。
　そうしてみると、引用発明１において、上記引用文献１の記載事項、引用文献２に記載された技術及び周知技術に基づいて、ベンジルアクリレートを「単官能性（メタ）アクリルモノマー」として用いるともに、微細構造化物品の柔軟性や耐衝撃性を高めるために、ポリエチレングリコールジアクリレート（重量平均分子量６００）を「少なくとも２つの（メタ）アクリレート基を含む少なくとも１種のオリゴマーまたはモノマー」として、単独で、あるいは、ウレタンアクリレート（引用文献１の実施例において用いられているもの）等と併用して用いた構成（以下「引用発明１特定モノマー適用構成」という。）とすることによって、上記相違点に係る本願発明１の構成のうち、「ミクロ構造化表面」が「少なくとも３個の連続するアルキレンオキシド繰り返し単位を有する非芳香族多官能性（メタ）アクリレートモノマーと、ビフェニル（メタ）アクリレートモノマー及びベンジル（メタ）アクリレートモノマーから選択される、モノ（メタ）アクリレート希釈剤」を含む「重合性組成物の反応生成物」を含む構成とすることは当業者が容易に想到するものである。
（４）本願発明１の効果について
　本願発明１が有する、ボール落下損傷コントラストに優れるという効果は、技術的にみて、本願発明１における、「ミクロ構造化表面」が「少なくとも３個の連続するアルキレンオキシド繰り返し単位を有する非芳香族多官能性（メタ）アクリレートモノマー」を含む「重合性組成物の反応生成物」を含むことから、柔軟性や耐衝撃性を有するために奏されるものであるといえる。
　他方、引用文献１の【００５６】には、表面処理されたナノ粒子は重合性樹脂中に良好に分散され、実質的に均質な組成物をもたらすことが記載されており、引用発明１特定モノマー適用構成とすることによって、上記引用文献２の記載事項及び周知技術から期待される柔軟性や耐衝撃性を損なうことなく、微細構造化物品が得られるといえる。
　そうしてみると、引用発明１特定モノマー適用構成が、本願発明１が有する、ボール落下損傷コントラストに優れるという効果を備えるものであることは、当業者が予測し得るものといえる。
　したがって、本願発明１が有する、ボール落下損傷コントラストに優れるという効果が、引用発明１、引用文献１の記載事項、引用文献２に記載された技術及び周知技術から当業者が予測し得る範囲を超えた格別なものであるとはいえない。 
（５）小括
　以上より、本願発明１は、引用発明１、引用文献１、２の記載事項及び周知技術から当業者が容易に発明をすることができたものである。 
２　引用発明９との対比及び判断
（１）対比
　本願発明１と引用発明９を対比すると、以下のとおりとなる。
　ア　輝度向上フィルム
　引用発明９の「調光フィルム」は、「輝度向上フィルムとして用いられる」ものである。そうしてみると、引用発明９の「調光フィルム」は、本願発明１の「輝度向上フィルム」に相当するといえる。
　イ　ミクロ構造化表面
　本願明細書の【０１１９】には、ＰＥＴフィルムに塗布した重合性組成物の表面を９０／２４パターンを有する微細複製された成形型に接して成形処理することによってプリズム上のミクロ構造化表面を有する輝度向上フィルムを作製することが記載されている。そうしてみると、本願発明１における「ミクロ」という用語と、「微細」という用語は、実質的に同義であるといえる。
　そうしてみると、引用発明９における、「調光フィルム」の「微細構造化表面」は、「ミクロ構造化表面」を意味するといえる。
　したがって、引用発明９における、「調光フィルム」は、本願発明１における「ミクロ構造化表面を有する」という要件を満たすものである。
　ウ　無機ナノ粒子、重合性組成物の反応生成物
　引用発明９の「表面改質ジルコニア粒子」は、「平均一次粒度が３０ナノメートル以下」である。ここで、ジルコニアの屈折率は２．１−２．２程度である。また、本願明細書の【０００３】及び【００６６】の記載を考慮すると、本願発明１の「無機ナノ粒子」は、表面改質されたものであるとも解されるが、ジルコニアの屈折率は、上述のとおり十分高いものであるから、表面改質による屈折率の変化を考慮しても、その屈折率が、本願発明１の「屈折率が少なくとも１．６８である」という要件を満たすものであることは明らかである。
　また、引用発明９の「光学層」は、「（ａ）ポリマー材料」と、「（ｂ）複数の表面改質ジルコニア粒子」を含むものである。そうしてみると、引用発明９における、「光学層」の「微細構造化表面」も、技術的にみて、「（ａ）ポリマー材料」と、「（ｂ）複数の表面改質ジルコニア粒子」を含むものであるといえる。
　ここで、一般にポリマーは、重合性モノマーが重合反応してなる反応生成物である。そうしてみると、引用発明９の「（ａ）ポリマー材料」と「（ｂ）複数の表面改質ジルコニア粒子」を併せたものは、技術的にみて、本願発明１の「重合性組成物の反応生成物」に相当するといえる。
　したがって、引用発明９における、「光学層」の「微細構造化表面」と、本願発明１の「ミクロ構造化表面」は、「屈折率が少なくとも１．６８である無機ナノ粒子」を含む「重合性組成物の反応生成物」を含む点で共通する。
（２）一致点及び相違点
　ア　本願発明１と引用発明９は、次の構成で一致する。
（一致点）
「ミクロ構造化表面を有する輝度向上フィルムであって、
ミクロ構造化表面が、屈折率が少なくとも１．６８である無機ナノ粒子を含む重合性組成物の反応生成物を含む、輝度向上フィルム。」
　イ　本願発明１と引用発明９は、次の点で相違する。
（相違点）
　本願発明１の「ミクロ構造化表面」は、「複数のプリズムを含」み、「少なくとも２０重量％」の「無機ナノ粒子」と、「少なくとも３個の連続するアルキレンオキシド繰り返し単位を有する非芳香族多官能性（メタ）アクリレートモノマーと」、「ビフェニル（メタ）アクリレートモノマー及びベンジル（メタ）アクリレートモノマーから選択される、モノ（メタ）アクリレート希釈剤」を含む「重合性組成物の反応生成物」を含むのに対して、引用発明９の「微細構造化表面」は、このように特定されたものではない点。
（３）判断
　上記相違点についての判断は、以下のとおりである。
（ア）第１に、引用文献９の【０１５８】及び【図３】には、調光フィルムは、複数のプリズムの配列を含むことが開示されている。
　そうしてみると、引用発明９において、調光フィルムの表面を複数のプリズム頂点から形成されるものとし、上記相違点に係る本願発明１の構成のうち、「ミクロ構造化表面」が「複数のプリズムを含」む構成とすることは、引用文献９の記載が示唆する事項にすぎない。  
（イ）第２に、引用文献９の【００５４】には、「光学層」は、少なくとも２０重量％の表面改質ジルコニア粒子を含むことが記載されており、【０２４２】には、実施例１として、ジルコニア粒子の含有量を４８．８３％とした硬化性樹脂が開示されている。
　そうしてみると、引用発明９において、「光学層」における表面改質ジルコニアナノ粒子の含有量を、少なくとも２０重量％とし、上記相違点に係る本願発明１の構成のうち、「ミクロ構造化表面」が「少なくとも２０重量％」の「無機ナノ粒子」を含む「重合性組成物の反応生成物」を含む構成とすることは、引用文献９の記載が示唆する事項にすぎない。
（ウ）第３に、プリズムレンズシートの樹脂組成物にビフェニル（メタ）アクリレートモノマー及びベンジル（メタ）アクリレートモノマーから選択される、モノ（メタ）アクリレート希釈剤を用いることは、周知技術である。（例えば、引用文献１の【００３０】、【００３８】−【００４０】には、ベンジルアクリレートを好適な単官能性（メタ）アクリレート希釈剤として用いることが記載されている。また、前記第５の３によれば、引用文献８には、プリズムレンズシートの樹脂組成物にビフェニル（メタ）アクリレートモノマー及びベンジル（メタ）アクリレートモノマーから選択される、モノ（メタ）アクリレート希釈剤を用いることが記載されているといえる。）。
（エ）また、引用文献９には、【００５６】及び【００５８】の記載に基づけば、「ポリマー材料」はオリゴマー材料を含む重合性組成物から調製され、オリゴマー材料として、「ウレタンアクリレートブレンド（たとえば、トリプロピレングリコールジアクリレートとブレンドされてサートマー（Ｓａｒｔｏｍｅｒ）よりＣＮ９７０Ａ６０およびＣＮ９７３Ａ８０として市販されている）」を用いることが記載されている。ここで、トリプロピレングリコールジアクリレートは、その化学構造からみて、本願発明１の「少なくとも３個の連続するアルキレンオキシド繰り返し単位を有する非芳香族多官能性（メタ）アクリレートモノマー」に相当する。そうしてみると、「（ａ）ポリマー材料」を構成するモノマー成分として、「ＣＮ９７０Ａ６０」又は「ＣＮ９７３Ａ８０」を用い、上記相違点に係る本願発明１の構成のうち、「少なくとも３個の連続するアルキレンオキシド繰り返し単位を有する非芳香族多官能性（メタ）アクリレートモノマー」を含む構成とすることは、引用文献９の記載が示唆する事項にすぎない。
（オ）そうしてみると、上記（ウ）及び（エ）より、引用発明９において、上記引用文献９の記載事項及び周知技術に基づいて、ビフェニル（メタ）アクリレートモノマー又はベンジルアクリレートをモノ（メタ）アクリレート希釈剤として用いるともに、「ＣＮ９７０Ａ６０」又は「ＣＮ９７３Ａ８０」を用いた構成とすることによって、上記相違点に係る本願発明１の構成のうち、「ミクロ構造化表面」が、「少なくとも３個の連続するアルキレンオキシド繰り返し単位を有する非芳香族多官能性（メタ）アクリレートモノマーと」、「ビフェニル（メタ）アクリレートモノマー及びベンジル（メタ）アクリレートモノマーから選択される、モノ（メタ）アクリレート希釈剤」を含む「重合性組成物の反応生成物」を含む構成とすることは当業者が容易に想到するものである。
（カ）あるいは、引用文献２の【０１１１】、【０１１３】の【表１】及び【０１１５】には、実施例４として、ポリエチレングリコールジアクリレート（重量平均分子量６００）をモノマー成分とする組成物４を用いたプリズム部を有する光学シートが記載されている。ここで、上記ポリエチレングリコールジアクリレート（重量平均分子量６００）は、その重量平均分子量からみて、３個以上連続するエチレンオキシド繰り返し単位を有しており、本願発明１の「少なくとも３個の連続するアルキレンオキシド繰り返し単位を有する非芳香族多官能性（メタ）アクリレートモノマー」に相当する。また、引用文献２の【０１２５】の【表２】及び【０１２６】には、実施例４の光学機能発現部は、押し込み深さが大きく、マルテンス硬度及び塑性変形硬さが小さく、復元性及び耐傷付き性に優れるという結果が記載されており、こうした結果は、光学機能発現部が柔軟性を有することによるものといえる。 
　そうしてみると、引用文献２には、本願発明１の「少なくとも３個の連続するアルキレンオキシド繰り返し単位を有する非芳香族多官能性（メタ）アクリレートモノマー」に相当する、ポリエチレングリコールジアクリレート（重量平均分子量６００）をプリズム部を構成する組成物に用いることによって、プリズム部の復元性及び耐傷付き性を向上させる技術が記載されているといえる。
　さらに、ポリエチレングリコールジアクリレート等のポリアルキレンオキシド単位を複数有するアクリルモノマーを構成成分とする樹脂は、一般に柔軟性や耐衝撃性に優れることは周知技術である（例えば、当審拒絶理由通知書で通知した拒絶の理由において引用文献３として引用された、特開２０１１−１８６２０８号公報の【００５７】には、「ポリアルキレンオキシドジ（メタ）アクリレート化合物が解像性、柔軟性、耐めっき性の観点から好ましい」ことが記載されている。また、当審拒絶理由通知書で通知した拒絶の理由において引用文献４として引用された、特開平７−１２５４４９号公報の【００１５】及び【００１６】には、テトラエチレングリコールジアクリレートは柔軟性があって強度的にも優れ、一般的なポリエチレングリコールジアクリレートは、エチレングリコールの数が増えるにつれて分子量が増大し、Ｔｇが低下するとともに柔軟性を増すことが記載されている。さらに、当審拒絶理由通知書で通知した拒絶の理由において引用文献５として引用された、特開２０１１−２０７０４７号公報 の【００４１】には、ポリアルキレンオキサイドを有するアクリルモノマー成分は柔軟性が高いことが記載されている。加えて、当審拒絶理由通知書で通知した拒絶の理由において引用文献６として引用された、特開２００３−１４７０３３号公報 の【００１１】には、ポリエチレングリコール＃４００ジメタクリレート、ポリエチレングリコール＃６００ジメタクリレート、ポリエチレングリコール＃１０００ジメタクリレートは、耐衝撃性、透明性の観点から好ましいことが記載されている。さらに加えて、当審拒絶理由通知書で通知した拒絶の理由において引用文献７として引用された、特表２００９−５４１８０８号公報の【０１０４】、【０１０５】及び【０１０７】には、ポリエチレングリコール（メタ）アクリレートをベースとした組成物が好適な（メタ）アクリレートをベースとした耐衝撃プライマー被覆組成物であることが記載されている。）。 
　ここで、引用発明９と引用文献２に記載された技術は、表面に微小構造を有する光学部材に関する技術分野に属するものである点で共通する。そうしてみると、引用発明９においても、引用文献２の【０００６】に記載の山潰れや頂部の欠けといった問題が解決されることが望ましいことは、技術的にみて明らかである（当合議体注：引用文献９の【０００５】及び【０００６】には、背景技術として、輝度向上フィルムにおける微細構造の先端は、破壊又は破損が起こる場合があり、これにより、先端反射性及び屈折率が低下することが記載されている。）。
（キ）そうしてみると、上記（ウ）及び（カ）より、引用発明９において、上記引用文献２に記載された技術及び周知技術に基づいて、ビフェニル（メタ）アクリレートモノマー又はベンジルアクリレートをモノ（メタ）アクリレート希釈剤として用いるともに、微細構造化物品の柔軟性や耐衝撃性を高めるために、ポリエチレングリコールジアクリレート（重量平均分子量６００）を「少なくとも２つの（メタ）アクリレート基を含む少なくとも１種のオリゴマーまたはモノマー」を用いた構成とすることによって、上記相違点に係る本願発明１の構成のうち、上記相違点に係る本願発明１の構成のうち、「ミクロ構造化表面」が、「少なくとも３個の連続するアルキレンオキシド繰り返し単位を有する非芳香族多官能性（メタ）アクリレートモノマー」と、「ビフェニル（メタ）アクリレートモノマー及びベンジル（メタ）アクリレートモノマーから選択される、モノ（メタ）アクリレート希釈剤」を含む「重合性組成物の反応生成物」を含む構成とすることは当業者が容易に想到するものである。
（ク）さらに、上記（カ）に記載したとおり、引用発明９は、山潰れや頂部の欠けといった問題が解決されることが望ましいことを考慮すると、本願発明１が有する、ボール落下損傷コントラストに優れるという効果が、引用発明９、引用文献９の記載事項、引用文献２に記載された技術及び周知技術から当業者が予測し得る範囲を超えた格別なものであるとはいえない。
第６　むすび
　本願発明１は、引用文献２及び８に記載された事項、並びに、周知技術を心得た当業者が、引用文献１に記載された発明に基づいて容易に発明をすることができたものである。また、本願発明１は、引用文献２及び８に記載された事項、並びに、周知技術を心得た当業者が、引用文献９に記載された発明に基づいて容易に発明をすることができたものである。
　そうしてみると、本願発明１は、特許法２９条２項の規定により特許を受けることができないものである。
　したがって、他の請求項に係る発明について検討するまでもなく、本願は拒絶されるべきものである。 
　よって、結論のとおり審決する。